(57)【要約】  【課題】近視を抑制する効果のある特定波長域の光を透過し、該特定波長域より短波長の紫外線の透過率が低く、かつ、遮熱性に優れた波長選択透過性ガラス物品の提供。  【解決手段】下記式で表される波長３１５ｎｍ超４００ｎｍ以下の光透過率Ｔ315nm超400nm以下が１％以上であり、下記式で表される波長３１５ｎｍ以下の光透過率Ｔ315nm以下が６０％以下であり、ＪＩＳ−Ｒ３１０６（１９９８年）により定められる日射透過率が６５％以下であり、かつ日射熱取得率０．７０以下である、波長選択透過性ガラス物品。【選択図】なし【特許請求の範囲】
【請求項１】
下記式で表される波長３１５ｎｍ超４００ｎｍ以下の光透過率Ｔ315nm超400nm以下が１％以上であり、下記式で表される波長３１５ｎｍ以下の光透過率Ｔ315nm以下が６０％以下であり、ＪＩＳ−Ｒ３１０６（１９９８年）により定められる日射透過率が６５％以下であり、かつ日射熱取得率が０．７０以下である、波長選択透過性ガラス物品。
【数１】
2020121889.tif 000020
【数２】
2020121889.tif 000021
（上記式中、Ａkは、ＩＳＯ−９０５０：２００３で規定されるＴ（光透過率）を算出するための、波長ｋ（ｎｍ）における重み付け係数であり、Ｔkは、波長ｋ（ｎｍ））における透過率である。）
【請求項２】
下記式で表される波長３６０〜４００ｎｍの光透過率Ｔ360-400nmが３％以上である、請求項１に記載の波長選択透過性ガラス物品。
【数３】
2020121889.tif 000022
（上記式中のＡkおよびＴkは上記と同様である。）
【請求項３】
下記式で表される波長４００〜７６０ｎｍの光透過率Ｔ400-760nmが１％以上である、請求項１または２に記載の波長選択透過性ガラス物品。
【数４】
2020121889.tif 000023
（上記式中、Ａ´kは、ＩＳＯ−９０５０：２００３で規定される光透過率（Ｄ６５光源）Ｔv_D65を算出するための、波長ｋ（ｎｍ）における重み付け係数であり、Ｔkは上記と同様である。）
【請求項４】
波長３８０ｎｍの光の透過率が４０％以上であり、波長３５０ｎｍの光の透過率が３０％以下であり、波長３１５ｎｍの光の透過率が１０％以下である、請求項１〜３のいずれかに記載の波長選択透過性ガラス物品。
【請求項５】
前記波長選択透過性ガラス物品が単板ガラスであり、前記単板ガラスは、前記波長３１５ｎｍ超４００ｎｍ以下の光透過率Ｔ315nm超400nm以下が３％以上、前記波長３１５ｎｍ以下の光透過率Ｔ315nm以下が６０％以下、ＪＩＳ−Ｒ３１０６（１９９８年）により定められる日射透過率が６５％以下、かつ日射熱取得率が０．７０以下の波長選択透過性単板ガラスである、請求項１〜４のいずれかに記載の波長選択透過性ガラス物品。
【請求項６】
前記波長選択透過性単板ガラスが、ガラス板、および該ガラス板のいずれか一方の主面に設けられたＬｏｗ−Ｅ膜で構成されており、
前記ガラス板は、Ｆｅ2Ｏ3で表した全鉄含有量が０．００１〜１０質量％であり、Ｆｅ−Ｒｅｄｏｘの値が５〜８０％である、請求項５に記載の波長選択透過性ガラス物品。
【請求項７】
前記ガラス板は、Ｃｅ、Ｓｎ、Ｔｉ、からなる群から選択される少なくとも１つの元素を酸化物換算の合量で０．１質量ｐｐｍ以上５質量％以下含有する、請求項５または６に記載の波長選択透過性ガラス物品。
【請求項８】
前記波長選択透過性ガラス物品が一対のガラス板が接着層を介して接合された合わせガラスであり、前記合わせガラスは、前記波長３１５ｎｍ超４００ｎｍ以下の光透過率Ｔ315nm超400nm以下が３％以上、前記波長３１５ｎｍ以下の光透過率Ｔ315nm以下が６０％以下、ＪＩＳ−Ｒ３１０６（１９９８年）により定められる日射透過率が６５％以下、かつ日射熱取得率が０．７０以下の波長選択透過性合わせガラスである、請求項５に記載の波長選択透過性ガラス物品。
【請求項９】
前記波長選択透過性合わせガラスは前記光透過率Ｔ360-400nmが３％以上である、請求項８に記載の波長選択透過性ガラス物品。
【請求項１０】
前記波長選択透過性合わせガラスは前記光透過率Ｔ400-760nmが１％以上である、請求項８または９に記載の波長選択透過性ガラス物品。
【請求項１１】
前記波長選択透過性合わせガラスを構成する前記一対のガラス板のうちいずれか一方のガラス板のいずれか一方の主面にＬｏｗ−Ｅ膜が設けられている、請求項８〜１０のいずれかに記載の波長選択透過性ガラス物品。
【請求項１２】
前記波長選択透過性合わせガラスを構成する前記接着層が、前記光透過率Ｔ315nm超400nm以下が３％以上であり、前記光透過率Ｔ315nm以下が６０％以下であり、かつ、前記接着層が熱線吸収能を有する、請求項８〜１０のいずれかに記載の波長選択透過性ガラス物品。
【請求項１３】
前記接着層が熱線吸収材料を含有する、請求項１２に記載の波長選択透過性ガラス物品。
【請求項１４】
前記波長選択透過性合わせガラスを構成する前記一対のガラス板のうち少なくとも一方が、前記波長３１５ｎｍ超４００ｎｍ以下の光透過率Ｔ315nm超400nm以下が板厚６ｍｍ換算で３％以上、かつ前記波長３１５ｎｍ以下の光透過率Ｔ315nm以下が板厚６ｍｍ換算で６０％以下である波長選択透過性ガラス１である、請求項８〜１３のいずれかに記載の波長選択透過性ガラス物品。
【請求項１５】
前記一対のガラス板のうちいずれか一方のガラス板の主面にＬｏｗ−Ｅ膜が形成されている場合、前記Ｌｏｗ−Ｅ膜は、前記波長選択透過性合わせガラスを構成する前記一対のガラス板のうち、前記波長選択透過性ガラス１以外のガラス板の主面に設けられている、請求項１４に記載の波長選択透過性ガラス物品。
【請求項１６】
前記波長選択透過性ガラス１は、Ｆｅ2Ｏ3で表した全鉄含有量が０．００１〜１０質量％であり、Ｆｅ−Ｒｅｄｏｘの値が５〜８０％である、請求項１４または１５に記載の波長選択透過性ガラス物品。
【請求項１７】
前記波長選択透過性ガラス１は、Ｃｅ、Ｓｎ、Ｔｉ、からなる群から選択される少なくとも１つの元素を酸化物換算の合量で０．１質量ｐｐｍ以上５質量％以下含有する、請求項１４〜１６のいずれかに記載の波長選択透過性ガラス物品。
【請求項１８】
前記波長選択透過性合わせガラスを構成する前記一対のガラス板のうち少なくとも一方が、ガラス板と、該ガラス板の主面に設けられた膜とを含み、前記光透過率Ｔ315nm超400nm以下が３％以上であり、前記光透過率Ｔ315nm以下が６０％以下である波長選択透過性ガラス２である、請求項８〜１０のいずれかに記載の波長選択透過性ガラス物品。
【請求項１９】
前記一対のガラス板のうちいずれか一方のガラス板の主面にＬｏｗ−Ｅ膜が形成されている場合、前記Ｌｏｗ−Ｅ膜は、前記波長選択透過性合わせガラスを構成する前記一対のガラス板のうち、前記波長選択透過性ガラス２以外のガラス板の主面に設けられている、請求項１８に記載の波長選択透過性ガラス物品。
【請求項２０】
前記波長選択透過性ガラス２は、波長３８０ｎｍの光の透過率が８０％以上であり、波長３５０ｎｍの光の透過率が３０％以下であり、波長３１５ｎｍの光の透過率が１０％以下である、請求項１８または１９に記載の波長選択透過性ガラス物品。
【請求項２１】
前記波長選択透過性合わせガラスを構成する前記接着層が、前記光透過率Ｔ315nm超400nm以下が３％以上、かつ前記光透過率Ｔ315nm以下が６０％以下である、請求項８〜１０のいずれかに記載の波長選択透過性ガラス物品。
【請求項２２】
前記波長選択透過性合わせガラスが、波長３８０ｎｍの光の透過率が８０％以上、波長３５０ｎｍの光の透過率が３０％以下、かつ波長３１５ｎｍの光の透過率が１０％以下である、請求項２１に記載の波長選択透過性ガラス物品。
【請求項２３】
前記波長選択透過性合わせガラスを構成する前記接着層が、波長３６０ｎｍの光の透過率が５０％以上である、請求項２２に記載の波長選択透過性ガラス物品。
【請求項２４】
前記波長選択透過性合わせガラスを構成する前記接着層が、波長３６０ｎｍ未満の光を吸収する成分を含有する、請求項２２または２３に記載の波長選択透過性ガラス物品。
【請求項２５】
前記波長選択透過性合わせガラスを構成する前記一対のガラス板間に、一方の面からもう一方の面へ透過する光の少なくとも一部を方向転換して透過させる光方向転換シートを備えており、前記一対のガラス板のうち、一方のガラス板と、前記光方向転換シートとが第１の接着層により接合されており、前記一対のガラス板のうち、他方のガラス板と、前記光方向転換シートとが第２の接着層により接合されている、請求項８〜２４のいずれかに記載の波長選択透過性ガラス物品。
【請求項２６】
前記波長選択透過性ガラス物品が間隔をあけて配置された複数枚のガラス板を有する複層ガラスであり、前記複層ガラスは、前記波長３１５ｎｍ超４００ｎｍ以下の光透過率Ｔ315nm超400nm以下が板厚６ｍｍ換算で３％以上、前記波長３１５ｎｍ以下の光透過率Ｔ315nm以下が板厚６ｍｍ換算で６０％以下、ＪＩＳ−Ｒ３１０６（１９９８年）により定められる日射透過率が６５％以下であり、かつ日射熱取得率が０．７０以下の波長選択透過性複層ガラスである、請求項５に記載の波長選択透過性ガラス物品。
【請求項２７】
前記波長選択透過性複層ガラスは前記光透過率Ｔ360-400nmが３％以上である、請求項２６に記載の波長選択透過性ガラス物品。
【請求項２８】
前記波長選択透過性複層ガラスは前記光透過率Ｔ400-760nmが１％以上である、請求項２６または２７に記載の波長選択透過性ガラス物品。
【請求項２９】
前記波長選択透過性複層ガラスを構成する前記ガラス板のうち少なくとも１つが、前記波長３１５ｎｍ超４００ｎｍ以下の光透過率Ｔ315nm超400nm以下が板厚６ｍｍ換算で３％以上、かつ前記波長３１５ｎｍ以下の光透過率Ｔ315nm以下が板厚６ｍｍ換算で６０％以下の波長選択透過性ガラス３であり、前記波長選択透過性複層ガラスを構成する前記ガラス板のうちいずれか１つのガラス板のいずれか一方の主面にＬｏｗ−Ｅ膜が設けられている、請求項２６〜２８のいずれかに記載の波長選択透過性ガラス物品。
【請求項３０】
前記Ｌｏｗ−Ｅ膜は、前記波長選択透過性複層ガラスを構成する前記ガラス板のうち、前記波長選択透過性ガラス３以外のガラス板の主面に設けられている、請求項２９に記載の波長選択透過性ガラス物品。
【請求項３１】
前記波長選択透過性ガラス３は、Ｆｅ2Ｏ3で表した全鉄含有量が０．００１〜１０質量％であり、Ｆｅ−Ｒｅｄｏｘの値が５〜８０％である、請求項２９または３０に記載の波長選択透過性ガラス物品。
【請求項３２】
前記波長選択透過性ガラス３は、Ｃｅ、Ｓｎ、Ｔｉ、からなる群から選択される少なくとも１つの元素を酸化物換算の合量で０．１質量ｐｐｍ以上５質量％以下含有する、請求項２９〜３１のいずれかに記載の波長選択透過性ガラス物品。
【請求項３３】
前記波長選択透過性複層ガラスを構成するガラス板のうち少なくとも１つが、ガラス板と、該ガラス板の主面に設けられた膜とを含み、前記光透過率Ｔ315nm超400nm以下が３％以上、かつ前記光透過率Ｔ315nm以下が６０％以下の波長選択透過性ガラス４であり、前記波長選択透過性複層ガラスを構成するいずれか１つのガラス板のいずれか一方の主面にＬｏｗ−Ｅ膜が設けられている、請求項２６〜２８のいずれかに記載の波長選択透過性ガラス物品。
【請求項３４】
前記Ｌｏｗ−Ｅ膜は、前記波長選択透過性複層ガラスを構成するいずれか１つのガラス板のうち、前記波長選択透過性ガラス４以外のガラス板の主面に設けられている、請求項３３に記載の波長選択透過性ガラス物品。
【請求項３５】
前記波長選択透過性ガラス４は、波長３８０ｎｍの光の透過率が８０％以上、波長３５０ｎｍの光の透過率が３０％以下、かつ波長３１５ｎｍの光の透過率が１０％以下である、請求項３３または３４に記載の波長選択透過性ガラス物品。
【請求項３６】
前記波長選択透過性ガラス４の前記ガラス板は、波長３６０ｎｍの光の透過率が５０％以上である、請求項３３〜３５のいずれかに記載の波長選択透過性ガラス物品。
【請求項３７】
前記波長選択透過性ガラス４の前記膜は、波長３６０ｎｍ未満の光を吸収する成分を含有する、請求項３３〜３６のいずれかに記載の波長選択透過性ガラス物品。
【請求項３８】
前記波長選択透過性ガラス４の前記膜は、波長３６０ｎｍ未満の光を反射する成分を含有する、請求項３３〜３６のいずれかに記載の波長選択透過性ガラス物品。
【請求項３９】
前記Ｌｏｗ−Ｅ膜は、ガラス板側から順に、第１誘電体層、第１Ａｇ含有層、第１バリア層、第２誘電体層、第２Ａｇ含有層、第２バリア層、第３誘電体層が積層されたものである、請求項３３〜３８のいずれかに記載の波長選択透過性ガラス物品。
【請求項４０】
前記誘電体層は、酸化亜鉛を含有する請求項３９に記載の波長選択透過性ガラス物品。
【請求項４１】
前記誘電体層は、Ａｌを含む酸化亜鉛である請求項４０に記載の波長選択透過性ガラス物品。
【請求項４２】
壁に形成された開口部に、請求項１〜４１のいずれかに記載の波長選択透過性ガラス物品が窓部材として設置された建物。
【発明の詳細な説明】
【技術分野】
【０００１】
本発明は、３６０〜４００ｎｍの波長域の光（以下、特定波長光という。）を透過する一方、遮熱性にも優れた波長選択透過性ガラス物品に関する。
本発明の波長選択透過性ガラス物品は、その用途に応じて単板ガラス、合わせガラス、複層ガラスの３種類の形態をなす。
【背景技術】
【０００２】
一般的な窓ガラスは、紫外線をある程度透過する。そのため、直射日光が差し込む室内では、徐々に日焼けすることが知られている。
【０００３】
そこで、特に日差しにさらされる自動車等の窓等には、紫外線を吸収するイオンを含有する紫外線吸収ガラスや紫外線吸収剤を含む膜を備えたガラスが用いられている。
【０００４】
特許文献１には、波長４００ｎｍの光の透過率が６１％のガラス上に紫外線遮蔽層を設けて波長４００ｎｍの光の透過率を３％以下とした紫外線遮蔽層付きガラス板が記載されている。
【０００５】
紫外線は、皮膚の日焼けや眼の炎症、高分子材料の劣化等を起こすため、有害と考えられているが、前述の特定波長光は近視進行抑制に有効ともいわれている。しかし従来の紫外線吸収ガラスは、波長４００ｎｍ以下の光の全体を吸収するように設計されていた。
【０００６】
一方、近年の省エネルギー意識の高まりから、建物の窓ガラスや、自動車等の窓ガラスに、遮熱性を有する遮熱ガラスを適用する例が増えている（特許文献２参照）。
【先行技術文献】
【特許文献】
【０００７】
【特許文献１】特開２００９−１８４８８２号公報
【特許文献２】特開２０１７−７５０８０号公報
【発明の概要】
【発明が解決しようとする課題】
【０００８】
近視には屈折近視と軸性近視があり、多くは軸性近視である。軸性近視においては、眼軸長の伸長に伴って近視が進行し、伸長は不可逆的である。
近年、子供らが戸外活動、すなわち屋外の太陽光の下で、長い時間活動することで、近視の進行が抑制される要因となりうることが知られている。
その一方で、眼は紫外線を受けることで様々な損傷を受けることが知られている。具体的には屋外等のＵＶＢ（波長２８０〜３１５ｎｍの紫外線）は、角膜炎や白内障に影響を及ぼしやすいことが知られている。
一方、特定波長光を透過し、特定波長光よりも波長が短い紫外線を透過しない、波長選択透過性ガラスはこれまでに存在していない。
【０００９】
本発明は、上記課題に鑑みてなされたものであって、眼軸長の伸長を抑制する効果を奏する特定波長光を透過し、当該特定波長光以外の紫外線の透過率が低く、かつ、遮熱性に優れた波長選択透過性ガラス物品を提供することを目的とする。
【課題を解決するための手段】
【００１０】
上記した目的を達成するため、本発明は、下記式で表される波長３１５ｎｍ超４００ｎｍ以下の光透過率Ｔ315nm超400nm以下が１％以上、下記式で表される波長３１５ｎｍ以下の光透過率Ｔ315nm以下が６０％以下、ＪＩＳ−Ｒ３１０６（１９９８年）により定められる日射透過率が６５％以下、かつ日射熱取得率が０．７０以下である、波長選択透過性ガラス物品を提供する。
【数１】
2020121889.tif 000002
【数２】
2020121889.tif 000003
（上記式中、Ａkは、ＩＳＯ−９０５０：２００３で規定されるＴ（光透過率）を算出するための、波長ｋ（ｎｍ）における重み付け係数であり、Ｔkは、波長ｋ（ｎｍ））における透過率である。）
【００１１】
本発明の波長選択透過性ガラス物品は、下記式で表される波長３６０〜４００ｎｍの光透過率Ｔ360-400nmが３％以上が好ましい。
【数３】
2020121889.tif 000004
（上記式中のＡkおよびＴkは上記と同様である。）
【００１２】
本発明の波長選択透過性ガラス物品は、下記式で表される波長４００〜７６０ｎｍの光透過率Ｔ400-760nmが１％以上が好ましい。
【数４】
2020121889.tif 000005
（上記式中、Ａ´kは、ＩＳＯ−９０５０：２００３で規定される光透過率（Ｄ６５光源）Ｔv_D65を算出するための、波長ｋ（ｎｍ）における重み付け係数であり、Ｔkは上記と同様である。）
【００１３】
本発明の波長選択透過性ガラス物品は、波長３８０ｎｍの光の透過率が４０％以上、波長３５０ｎｍの光の透過率が３０％以下、かつ波長３１５ｎｍの光の透過率が１０％以下が好ましい。
【００１４】
本発明の波長選択透過性ガラス物品の第１形態は単板ガラスであり、前記単板ガラスは、前記波長３１５ｎｍ超４００ｎｍ以下の光透過率Ｔ315nm超400nm以下が３％以上、前記波長３１５ｎｍ以下の光透過率Ｔ315nm以下が６０％以下、ＪＩＳ−Ｒ３１０６（１９９８年）により定められる日射透過率が６５％以下、かつ日射熱取得率０．７０以下の波長選択透過性単板ガラスである。
【００１５】
第１形態の本発明の波長選択透過性ガラス物品において、前記波長選択透過性単板ガラスは前記光透過率Ｔ360-400nmが３％以上が好ましい。
【００１６】
第１形態の本発明の波長選択透過性ガラス物品において、前記波長選択透過性単板ガラスは前記光透過率Ｔ400-760nmが１％以上が好ましい。
【００１７】
第１形態の本発明の波長選択透過性ガラス物品の第１態様は、前記波長選択透過性単板ガラスが、ガラス板、および該ガラス板のいずれか一方の主面に設けられたＬｏｗ−Ｅ膜で構成されており、
前記ガラス板は、Ｆｅ2Ｏ3で表した全鉄含有量が０．００１〜１０質量％であり、Ｆｅ−Ｒｅｄｏｘの値が５〜８０％である。
【００１８】
第１形態の第１態様の本発明の波長選択透過性ガラス物品において、前記ガラス板は、Ａｕ、Ａｇ、Ｓｎ、希土類元素（Ｌａ、Ｙを除く）、Ｔｉ、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。
【００１９】
第１形態の第１態様の本発明の波長選択透過性ガラス物品において、前記ガラス板は、Ｃｅ、Ｓｎ、Ｔｉ、からなる群から選択される少なくとも１つの元素を酸化物換算の合量で０．１質量ｐｐｍ以上５質量％以下含有することが好ましい。
【００２０】
第１形態の第１態様の本発明の波長選択透過性ガラス物品において、前記ガラス板は、Ａｕ、Ａｇ、Ｓｎ、希土類元素（Ｌａ、Ｙを除く）、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。
【００２１】
第１形態の第１態様の本発明の波長選択透過性ガラス物品において、前記ガラス板は、酸化物基準の質量％表示で、ガラス母組成として、ＳｉＯ2：６０〜８０％、Ａｌ2Ｏ3：０〜７％、ＭｇＯ：０〜１０％、ＣａＯ：４〜２０％、Ｎａ2Ｏ：７〜２０％、Ｋ2Ｏ：０〜１０％を含有することが好ましい。
【００２２】
第１形態の第１態様の本発明の波長選択透過性ガラス物品において、前記ガラス板は、酸化物基準の質量％表示で、ガラス母組成として、ＳｉＯ2：４５〜８０％、Ａｌ2Ｏ3：７％超３０％以下、Ｂ2Ｏ3：０〜１５％、ＭｇＯ：０〜１５％、ＣａＯ：０〜６％、Ｎａ2Ｏ：７〜２０％、Ｋ2Ｏ：０〜１０％、ＺｒＯ2：０〜１０％を含有することが好ましい。
【００２３】
第１形態の第１態様の本発明の波長選択透過性ガラス物品において、前記ガラス板は、酸化物基準の質量％表示で、ガラス母組成として、ＳｉＯ2：４５〜７０％、Ａｌ2Ｏ3：１０〜３０％、Ｂ2Ｏ3：０〜１５％、ＭｇＯ、ＣａＯ、ＳｒＯおよびＢａＯからなる群から選ばれる少なくとも１種：５〜３０％、Ｌｉ2Ｏ、Ｎａ2ＯおよびＫ2Ｏからなる群から選ばれる少なくとも１種：０％以上７％以下を含有することが好ましい。
【００２４】
第１形態の本発明の波長選択透過性ガラス物品の第２態様は、前記波長選択透過性単板ガラスが、ガラス板、該ガラス板のいずれか一方の主面に設けられた波長選択透過性膜、および該ガラス板のいずれか一方の主面に設けられたＬｏｗ−Ｅ膜で構成されており、前記単板ガラスは波長３８０ｎｍの光の透過率が８０％以上、波長３５０ｎｍの光の透過率が３０％以下、かつ波長３１５ｎｍの光の透過率が１０％以下である。
【００２５】
第１形態の第２態様の本発明の波長選択透過性ガラス物品において、前記波長選択透過性膜、および前記Ｌｏｗ−Ｅ膜は、前記ガラス板の互いに異なる主面に設けられていることが好ましい。
【００２６】
第１形態の第２態様の本発明の波長選択透過性ガラス物品において、前記ガラス板および前記波長選択透過性膜の少なくとも一方に波長３８０ｎｍの光を発光する成分を含有することが好ましい。
【００２７】
第１形態の第２態様の本発明の波長選択透過性ガラス物品において、前記ガラス板は、波長３６０ｎｍの光の透過率が５０％以上が好ましい。
【００２８】
第１形態の第２態様の本発明の波長選択透過性ガラス物品において、前記波長選択透過性膜は、波長３６０ｎｍ未満の光を吸収する成分を含有することが好ましい。
【００２９】
第１形態の第２態様の本発明の波長選択透過性ガラス物品において、前記波長選択透過性膜は、波長３６０ｎｍ未満の光を反射する成分を含有することが好ましい。
【００３０】
本発明の波長選択透過性ガラス物品の第２形態は、一対のガラス板が接着層を介して接合された合わせガラスであり、前記合わせガラスは、前記波長３１５ｎｍ超４００ｎｍ以下の光透過率Ｔ315nm超400nm以下が３％以上、前記波長３１５ｎｍ以下の光透過率Ｔ315nm以下が６０％以下、ＪＩＳ−Ｒ３１０６（１９９８年）により定められる日射透過率が６５％以下であり、かつ日射熱取得率０．７０以下の波長選択透過性合わせガラスである。
【００３１】
第２形態の本発明の波長選択透過性ガラス物品において、前記波長選択透過性合わせガラスは前記光透過率Ｔ360-400nmが３％以上が好ましい。
【００３２】
第２形態の本発明の波長選択透過性ガラス物品において、前記波長選択透過性合わせガラスは前記光透過率Ｔ400-760nmが１％以上が好ましい。
【００３３】
第２形態の本発明の波長選択透過性ガラス物品の第１態様は、前記波長選択透過性合わせガラスを構成する前記一対のガラス板のうちいずれか一方のガラス板のいずれか一方の主面にＬｏｗ−Ｅ膜が設けられている。
【００３４】
第２形態の本発明の波長選択透過性ガラス物品の第２態様は、前記波長選択透過性合わせガラスを構成する前記接着層が、前記光透過率Ｔ315nm超400nm以下が３％以上であり、前記光透過率Ｔ315nm以下が６０％以下であり、かつ、前記接着層が熱線吸収能を有する。
【００３５】
第２形態の本発明の波長選択透過性ガラス物品の第２態様において、前記接着層が熱線吸収材料を含有することが好ましい。
【００３６】
第２形態の本発明の波長選択透過性ガラス物品の第３態様は、前記波長選択透過性合わせガラスを構成する前記一対のガラス板のうち少なくとも一方が、前記波長３１５ｎｍ超４００ｎｍ以下の光透過率Ｔ315nm超400nm以下が板厚６ｍｍ換算で３％以上、かつ前記波長３１５ｎｍ以下の光透過率Ｔ315nm以下が板厚６ｍｍ換算で６０％以下の波長選択透過性ガラス１である。
【００３７】
第２形態の第３態様の本発明の波長選択透過性ガラス物品において、前記一対のガラス板のうちいずれか一方のガラス板の主面にＬｏｗ−Ｅ膜が形成されている場合、前記Ｌｏｗ−Ｅ膜は、前記波長選択透過性合わせガラスを構成する前記一対のガラス板のうち、前記波長選択透過性ガラス１以外のガラス板の主面に設けられていることが好ましい。
【００３８】
第２形態の第３態様の本発明の波長選択透過性ガラス物品において、前記波長選択透過性ガラス１は前記光透過率Ｔ360-400nmが板厚６ｍｍ換算で３％以上が好ましい。
【００３９】
第２形態の第３態様の本発明の波長選択透過性ガラス物品において、前記波長選択透過性ガラス１は前記光透過率Ｔ400-760nmが板厚６ｍｍ換算で１％以上が好ましい。
【００４０】
第２形態の第３態様の本発明の波長選択透過性ガラス物品において、前記波長選択透過性ガラス１は、Ｆｅ2Ｏ3で表した全鉄含有量が０．００１〜１０質量％、Ｆｅ−Ｒｅｄｏｘの値が５〜８０％が好ましい。
【００４１】
第２形態の第３態様の本発明の波長選択透過性ガラス物品において、前記波長選択透過性ガラス１は、Ａｕ、Ａｇ、Ｓｎ、希土類元素（Ｌａ、Ｙを除く）、Ｔｉ、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。
【００４２】
第２形態の第３態様の本発明の波長選択透過性ガラス物品において、前記波長選択透過性ガラス１は、Ｃｅ、Ｓｎ、Ｔｉ、からなる群から選択される少なくとも１つの元素を酸化物換算の合量で０．１質量ｐｐｍ以上５質量％以下含有することが好ましい。
【００４３】
第２形態の第３態様の本発明の波長選択透過性ガラス物品において、前記波長選択透過性ガラス１は、Ａｕ、Ａｇ、Ｓｎ、希土類元素（Ｌａ、Ｙを除く）、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。
【００４４】
第２形態の第３態様の本発明の波長選択透過性ガラス物品において、前記波長選択透過性ガラス１は、酸化物基準の質量％表示で、ガラス母組成として、ＳｉＯ2：６０〜８０％、Ａｌ2Ｏ3：０〜７％、ＭｇＯ：０〜１０％、ＣａＯ：４〜２０％、Ｎａ2Ｏ：７〜２０％、Ｋ2Ｏ：０〜１０％を含有することが好ましい。
【００４５】
第２形態の第３態様の本発明の波長選択透過性ガラス物品において、前記波長選択透過性ガラス１は、酸化物基準の質量％表示で、ガラス母組成として、ＳｉＯ2：４５〜８０％、Ａｌ2Ｏ3：７％超３０％以下、Ｂ2Ｏ3：０〜１５％、ＭｇＯ：０〜１５％、ＣａＯ：０〜６％、Ｎａ2Ｏ：７〜２０％、Ｋ2Ｏ：０〜１０％、ＺｒＯ2：０〜１０％を含有することが好ましい。
【００４６】
第２形態の第３態様の本発明の波長選択透過性ガラス物品において、前記波長選択透過性ガラス１は、酸化物基準の質量％表示で、ガラス母組成として、ＳｉＯ2：４５〜７０％、Ａｌ2Ｏ3：１０〜３０％、Ｂ2Ｏ3：０〜１５％、ＭｇＯ、ＣａＯ、ＳｒＯおよびＢａＯからなる群から選ばれる少なくとも１種：５〜３０％、Ｌｉ2Ｏ、Ｎａ2ＯおよびＫ2Ｏからなる群から選ばれる少なくとも１種：０％以上７％以下を含有することが好ましい。
【００４７】
第２形態の本発明の波長選択透過性ガラス物品の第４態様は、前記波長選択透過性合わせガラスを構成する前記一対のガラス板のうち少なくとも一方が、ガラス板と、該ガラス板の主面に設けられた膜とを含み、前記光透過率Ｔ315nm超400nm以下が３％以上であり、前記光透過率Ｔ315nm以下が６０％以下である波長選択透過性ガラス２である。
【００４８】
第２形態の第４態様の本発明の波長選択透過性ガラス物品において、前記一対のガラス板のうちいずれか一方のガラス板の主面にＬｏｗ−Ｅ膜が形成されている場合、前記Ｌｏｗ−Ｅ膜は、前記波長選択透過性合わせガラスを構成する前記一対のガラス板のうち、前記波長選択透過性ガラス２以外のガラス板の主面に設けられていることが好ましい。
【００４９】
第２形態の第４態様の本発明の波長選択透過性ガラス物品において、前記波長選択透過性ガラス２は、波長３８０ｎｍの光の透過率が８０％以上、波長３５０ｎｍの光の透過率が３０％以下、かつ波長３１５ｎｍの光の透過率が１０％以下であることが好ましい。
【００５０】
第２形態の第４態様の本発明の波長選択透過性ガラス物品において、前記波長選択透過性ガラス２は、前記ガラス板および前記膜の少なくとも一方に波長３８０ｎｍの光を発光する成分を含有することが好ましい。
【００５１】
第２形態の第４態様の本発明の波長選択透過性ガラス物品において、前記波長選択透過性ガラス２の前記ガラス板は、波長３６０ｎｍの光の透過率が５０％以上であることが好ましい。
【００５２】
第２形態の第４態様の本発明の波長選択透過性ガラス物品において、前記波長選択透過性ガラス２の前記膜は、波長３６０ｎｍ未満の光を吸収する成分を含有することが好ましい。
【００５３】
第２形態の第４態様の本発明の波長選択透過性ガラス物品において、前記波長選択透過性ガラス２の前記膜は、波長３６０ｎｍ未満の光を反射する成分を含有することが好ましい。
【００５４】
第２形態の本発明の波長選択透過性ガラス物品の第５態様は、前記波長選択透過性合わせガラスを構成する前記接着層が、前記光透過率Ｔ315nm超400nm以下が３％以上、かつ前記光透過率Ｔ315nm以下が６０％以下である。
【００５５】
第２形態の第５態様の本発明の波長選択透過性ガラス物品において、前記波長選択透過性合わせガラスが、波長３８０ｎｍの光の透過率が８０％以上、波長３５０ｎｍの光の透過率が３０％以下、かつ波長３１５ｎｍの光の透過率が１０％以下が好ましい。
【００５６】
第２形態の第５態様の本発明の波長選択透過性ガラス物品において、前記波長選択透過性合わせガラスを構成する前記接着層が波長３８０ｎｍの光を発光する成分を含有することが好ましい。
【００５７】
第２形態の第５態様の本発明の波長選択透過性ガラス物品において、前記波長選択透過性合わせガラスを構成する前記接着層が、波長３６０ｎｍの光の透過率が５０％以上であることが好ましい。
【００５８】
第２形態の第５態様の本発明の波長選択透過性ガラス物品において、前記波長選択透過性合わせガラスを構成する前記接着層が、波長３６０ｎｍ未満の光を吸収する成分を含有することが好ましい。
【００５９】
第２形態の第５態様の本発明の波長選択透過性ガラス物品において、前記波長選択透過性合わせガラスを構成する前記接着層が、波長３６０ｎｍ未満の光を反射する成分を含有することが好ましい。
【００６０】
第２態様の本発明の波長選択透過性ガラス物品において、前記波長選択透過性合わせガラスを構成する前記一対のガラス板間に、一方の面からもう一方の面へ透過する光の少なくとも一部を方向転換して透過させる光方向転換シートを備えており、前記一対のガラス板のうち、一方のガラス板と、前記光方向転換シートとが第１の接着層により接合されており、前記一対のガラス板のうち、他方のガラス板と、前記光方向転換シートとが第２の接着層により接合されていてもよい。
【００６１】
本発明の波長選択透過性ガラス物品の第３形態は、間隔をあけて配置された複数枚のガラス板を有する複層ガラスであり、前記複層ガラスは、前記波長３１５ｎｍ超４００ｎｍ以下の光透過率Ｔ315nm超400nm以下が板厚６ｍｍ換算で３％以上、前記波長３１５ｎｍ以下の光透過率Ｔ315nm以下が板厚６ｍｍ換算で６０％以下、ＪＩＳ−Ｒ３１０６（１９９８年）により定められる日射透過率が６５％以下、かつ日射熱取得率０．７０以下の波長選択透過性複層ガラスである。
【００６２】
第３形態の本発明の波長選択透過性ガラス物品において、前記波長選択透過性複層ガラスは前記光透過率Ｔ360-400nmが３％以上が好ましい。
【００６３】
第３形態の本発明の波長選択透過性ガラス物品において、前記波長選択透過性複層ガラスは前記光透過率Ｔ400-760nmが１％以上が好ましい。
【００６４】
第３形態の本発明の波長選択透過性ガラス物品の第１態様は、前記波長選択透過性複層ガラスを構成する前記ガラス板のうち少なくとも１つが、前記波長３１５ｎｍ超４００ｎｍ以下の光透過率Ｔ315nm超400nm以下が板厚６ｍｍ換算で３％以上、前記波長３１５ｎｍ以下の光透過率Ｔ315nm以下が板厚６ｍｍ換算で６０％以下の波長選択透過性ガラス３であり、前記波長選択透過性複層ガラスを構成する前記ガラス板のうちいずれか１つのガラス板のいずれか一方の主面にＬｏｗ−Ｅ膜が設けられている。
【００６５】
第３形態の第１態様の本発明の波長選択透過性ガラス物品において、前記Ｌｏｗ−Ｅ膜は、前記波長選択透過性複層ガラスを構成する前記ガラス板のうち、前記波長選択透過性ガラス３以外のガラス板の主面に設けられていることが好ましい。
【００６６】
第３形態の第１態様の本発明の波長選択透過性ガラス物品において、前記波長選択透過性ガラス３は前記光透過率Ｔ360-400nmが板厚６ｍｍ換算で３％以上が好ましい。
【００６７】
第３形態の第１態様の本発明の波長選択透過性ガラス物品において、前記波長選択透過性ガラス３は前記光透過率Ｔ400-760nmが板厚６ｍｍ換算で１％以上が好ましい。
【００６８】
第３形態の第１態様の本発明の波長選択透過性ガラス物品において、前記波長選択透過性ガラス３は、Ｆｅ2Ｏ3で表した全鉄含有量が０．００１〜１０質量％、Ｆｅ−Ｒｅｄｏｘの値が５〜８０％が好ましい。
【００６９】
第３形態の第１態様の本発明の波長選択透過性ガラス物品において、前記波長選択透過性ガラス３は、Ａｕ、Ａｇ、Ｓｎ、希土類元素（Ｌａ、Ｙを除く）、Ｔｉ、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。
【００７０】
第３形態の第１態様の本発明の波長選択透過性ガラス物品において、前記波長選択透過性ガラス３は、Ｃｅ、Ｓｎ、Ｔｉ、からなる群から選択される少なくとも１つの元素を酸化物換算の合量で０．１質量ｐｐｍ以上５質量％以下含有することが好ましい。
【００７１】
第３形態の第１態様の本発明の波長選択透過性ガラス物品において、前記波長選択透過性ガラス３は、Ａｕ、Ａｇ、Ｓｎ、希土類元素（Ｌａ、Ｙを除く）、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。
【００７２】
第３形態の第１態様の本発明の波長選択透過性ガラス物品において、前記波長選択透過性ガラス３は、酸化物基準の質量％表示で、ガラス母組成として、ＳｉＯ2：６０〜８０％、Ａｌ2Ｏ3：０〜７％、ＭｇＯ：０〜１０％、ＣａＯ：４〜２０％、Ｎａ2Ｏ：７〜２０％、Ｋ2Ｏ：０〜１０％を含有することが好ましい。
【００７３】
第３形態の第１態様の本発明の波長選択透過性ガラス物品において、前記波長選択透過性ガラス３は、酸化物基準の質量％表示で、ガラス母組成として、ＳｉＯ2：４５〜８０％、Ａｌ2Ｏ3：７％超３０％以下、Ｂ2Ｏ3：０〜１５％、ＭｇＯ：０〜１５％、ＣａＯ：０〜６％、Ｎａ2Ｏ：７〜２０％、Ｋ2Ｏ：０〜１０％、ＺｒＯ2：０〜１０％を含有することが好ましい。
【００７４】
第３形態の第１態様の本発明の波長選択透過性ガラス物品において、前記波長選択透過性ガラス３は、酸化物基準の質量％表示で、ガラス母組成として、ＳｉＯ2：４５〜７０％、Ａｌ2Ｏ3：１０〜３０％、Ｂ2Ｏ3：０〜１５％、ＭｇＯ、ＣａＯ、ＳｒＯおよびＢａＯからなる群から選ばれる少なくとも１種：５〜３０％、Ｌｉ2Ｏ、Ｎａ2ＯおよびＫ2Ｏからなる群から選ばれる少なくとも１種：０％以上７％以下を含有することが好ましい。
【００７５】
第３形態の本発明の波長選択透過性ガラス物品の第２態様は、前記波長選択透過性複層ガラスを構成するガラス板のうち少なくとも１つが、ガラス板と、該ガラス板の主面に設けられた膜とを含み、前記光透過率Ｔ315nm超400nm以下が３％以上、かつ前記光透過率Ｔ315nm以下が６０％以下の波長選択透過性ガラス４であり、前記波長選択透過性複層ガラスを構成するいずれか１つのガラス板のいずれか一方の主面にＬｏｗ−Ｅ膜が設けられている。
【００７６】
第３形態の第２態様の本発明の波長選択透過性ガラス物品において、前記Ｌｏｗ−Ｅ膜は、前記波長選択透過性複層ガラスを構成するいずれか１つのガラス板のうち、前記波長選択透過性ガラス４以外のガラス板の主面に設けられていることが好ましい。
【００７７】
第３形態の第２態様の本発明の波長選択透過性ガラス物品において、前記波長選択透過性ガラス４は、波長３８０ｎｍの光の透過率が８０％以上、波長３５０ｎｍの光の透過率が３０％以下、かつ波長３１５ｎｍの光の透過率が１０％以下が好ましい。
【００７８】
第３形態の第２態様の本発明の波長選択透過性ガラス物品において、前記波長選択透過性ガラス４は、前記ガラス板および前記膜の少なくとも一方に波長３８０ｎｍの光を発光する成分を含有することが好ましい。
【００７９】
第３形態の第２態様の本発明の波長選択透過性ガラス物品において、前記波長選択透過性ガラス４の前記ガラス板は、波長３６０ｎｍの光の透過率が５０％以上が好ましい。
【００８０】
第３形態の第２態様の本発明の波長選択透過性ガラス物品において、前記波長選択透過性ガラス４の前記膜は、波長３６０ｎｍ未満の光を吸収する成分を含有することが好ましい。
【００８１】
第３形態の第２態様の本発明の波長選択透過性ガラス物品において、前記波長選択透過性ガラス４の前記膜は、波長３６０ｎｍ未満の光を反射する成分を含有することが好ましい。
【００８２】
また、本発明は、壁に形成された開口部に、前記いずれかの波長選択透過性ガラス物品が窓部材として設置された建物を提供する。
【発明の効果】
【００８３】
本発明によれば、特定波長光を透過するが、より短波長の紫外線をほとんど透過せず、かつ、遮熱性に優れた波長選択透過性ガラス物品が得られる。
【図面の簡単な説明】
【００８４】
【図１】図１は、第１形態の第１態様の波長選択透過性ガラス物品の一構成例の断面図である。
【図２】図２は、第１形態の第２態様の波長選択透過性ガラス物品の一構成例の断面図である。
【図３】図３は、第２形態の波長選択透過性ガラス物品の一構成例の断面図である。
【図４】図４は、第３形態の波長選択透過性ガラス物品の一構成例の断面図である。
【図５】図５は、シュウ酸アニリド系紫外線吸収剤およびヒドロキシフェニルトリアジン系紫外線吸収剤と、紫外線吸収剤として広く用いられるベンゾトリアゾール系紫外線吸収剤の透過スペクトルである。
【図６】図６は、ヒドロキシフェニルトリアジン系紫外線吸収剤を０．２質量％、若しくはベンゾトリアゾール系紫外線吸収剤を５質量％添加したＰＶＢ層（厚さ０．７６ｍｍ）の透過スペクトルである。
【図７】図７は、実施例１Ａ，比較例１Ｂ，比較例１Ｃ，比較例１Ｄの波長選択透過性ガラスの透過スペクトル例を示す図である。
【図８】図８は、実施例２−１の波長選択透過性ガラス物品の透過スペクトルを示す図である。
【図９】図９は、実施例２−２の波長選択透過性ガラス物品の透過スペクトルを示す図である。
【図１０】図１０は、実施例２−３の波長選択透過性ガラス物品およびガラス板の透過スペクトルを示す図である。
【図１１】図１１は、実施例２−４の波長選択透過性ガラス物品およびガラス板の透過スペクトルを示す図である。
【図１２】図１２は、実施例２−５の波長選択透過性ガラス物品およびガラス板の透過スペクトル例を示す図である。
【図１３】図１３は、例３−１，３−２，３−３，３−４の波長選択透過性合わせガラスの透過スペクトル例を示す図である。
【図１４】図１４は、例３−１の波長選択透過性合わせガラスの配光分布特性を示す図である。
【図１５】図１５は、例３−２の波長選択透過性合わせガラスの配光分布特性を示す図である。
【図１６】図１６は、例３−３の波長選択透過性合わせガラスの配光分布特性を示す図である。
【図１７】図１７は、例３−４の波長選択透過性合わせガラスの配光分布特性を示す図である。
【図１８】図１８は、例４−１，４−２，４−３，４−４の波長選択透過性複層ガラスの透過スペクトル例を示す図である。
【発明を実施するための形態】
【００８５】
本明細書において「波長３８０ｎｍにおける光の透過率」等はその波長における透過率であり、「光透過率Ｔ315nm超400nm以下」、「光透過率Ｔ400-760nm」等は、ＩＳＯ−９０５０：２００３で規定される波長ごとの重みづけ係数を加味した透過率をいうものとする。
【００８６】
また、「特定短波長光吸収成分」とは、波長３６０ｎｍ未満の光を吸収する成分をいい、「特定短波長光反射成分」とは、波長３６０ｎｍ未満の光を反射する成分をいう。
【００８７】
一方、日射透過率は、ＪＩＳ−Ｒ３１０６（１９９８年）により定められる日射透過率をいうものとする。日射熱取得率（η値）は、ガラス物品の第１の面（室外側）から入射される全太陽熱に対する、第２の面（室内側）まで直接透過される熱（透過熱）と、ガラス物品に吸収され、その後第２の面から放出される熱との総和の割合で表される。すなわち、（ガラス物品を透過する日射の放射束＋ガラス物品に吸収されて室内側に伝達される熱流束）／入射する日射の放射束、によって求められる。
【００８８】
以下、本発明の波長選択透過性ガラス物品について図面を参照して説明する。
【００８９】
本発明の波長選択透過性ガラス物品は、下記式で表される波長３１５ｎｍ超４００ｎｍ以下の光透過率Ｔ315nm超400nm以下が１％以上である。
【数５】
2020121889.tif 000006
前記式中、Ａｋは、ＩＳＯ−９０５０：２００３で規定されるＴ（光透過率）を算出するための、波長ｋ（ｎｍ）における重み付け係数であり、Ｔｋは、波長ｋ（ｎｍ）における透過率である。
【００９０】
したがって、前記式は、ＩＳＯ−９０５０：２００３で規定されるＴ（光透過率）を算出するための重み付け係数のうち、３１５ｎｍ超４００ｎｍ以下の波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【００９１】
尚、ＩＳＯ−９０５０：２００３におけるＡｋは波長ｋが５ｎｍ毎に規定されるため、前記式のシグマにおけるｋ＝３１５ｎｍ超の際のＡｋは、本発明においてはｋ＝３２０ｎｍの際のＡｋとして扱うこととする。
【００９２】
本発明の波長選択透過性ガラス物品は、光透過率Ｔ315nm超400nm以下が１％以上であることにより、近視の進行を抑制する効果が期待される。本発明の波長選択透過性ガラス物品は、光透過率Ｔ315nm超400nm以下が３％以上であることが好ましく、５％以上であることがより好ましく、１０％以上であることがより好ましく、２０％以上であることがさらに好ましく、３０％以上であることがよりさらに好ましく、４０％以上であることが特に好ましい。
【００９３】
本発明の波長選択透過性ガラス物品は、下記式で表される波長３１５ｎｍ以下の光透過率Ｔ315nm以下が６０％以下である。
【数６】
2020121889.tif 000007
前記式中、ＡｋおよびＴｋは、上記と同様である。したがって、前記式は、ＩＳＯ−９０５０：２００３で規定されるＴ（光透過率）を算出するための重み付け係数のうち、３００〜３１５ｎｍの波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【００９４】
なお、３００〜３１５ｎｍの波長範囲の重み付け係数のみを使用するのは、ＩＳＯ−９０５０：２００３で規定される重み付け係数（Ａｋ）の値が波長３００ｎｍ未満については０で設定されているからである。
【００９５】
本発明の波長選択透過性ガラス物品は、光透過率Ｔ315nm以下が６０％以下であることにより、当該波長域の光による眼の様々な損傷を抑制することができる。本発明の合わせガラスは、光透過率Ｔ315nm以下が４５％以下であることが好ましく、３０％以下であることがより好ましく、１５％以下であることがさらに好ましく、５％以下であることが特に好ましく、１％以下であることが一層好ましく、０．８％以下であることが最も好ましい。
【００９６】
本発明の波長選択透過性ガラス物品は、日射透過率が６５％以下であり、かつ日射熱取得率が０．７０以下である。日射透過率および日射熱取得率が上記範囲であることにより、遮熱性に優れている。
【００９７】
本発明の波長選択透過性ガラス物品は、下記式で表される波長３６０〜４００ｎｍの光透過率Ｔ360-400nmが３％以上であることが好ましい。
【数７】
2020121889.tif 000008
上記式中、ＡkおよびＴkは、上記と同様である。したがって、上記式は、ＩＳＯ−９０５０：２００３で規定されるＴ（光透過率）を算出するための重み付け係数のうち、３６０〜４００ｎｍの波長範囲の重み付け係数のみを使用し、この波長範囲における、重み付け係数（Ａk）と透過率（Ｔk）と、の積の和を、この波長範囲における重み付け係数の和で割った値であり、重み付け後の透過率の平均値である。
【００９８】
本発明の波長選択透過性ガラス物品において、光透過率Ｔ360-400nmが３％以上であれば近視の進行を抑制する効果を特に期待される。
本発明の波長選択透過性ガラス物品は光透過率Ｔ360-400nmが５％以上であることがより好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【００９９】
本発明の波長選択透過性ガラス物品は、上述した特定波長域以外の光の透過率は特に限定されず、用途に応じて適宜選択すればよい。
本発明の波長選択透過性ガラス物品は、下記式で表される波長４００〜７６０ｎｍの光透過率Ｔ400-760nmが１％以上であることが好ましい。
【数８】
2020121889.tif 000009
上記式中、Ｔkは、上記と同様である。Ａ´kは、ＩＳＯ−９０５０：２００３で規定される光透過率Ｔ400-760nm（Ｄ６５光源）Ｔv_D65を算出するための、波長ｋ（ｎｍ）における重み付け係数である。
【０１００】
したがって、上記式は、ＩＳＯ−９０５０：２００３で規定される光透過率Ｔ400-760nm（Ｄ６５光源）Ｔv_D65を算出するための重み付け係数のうち、４００〜７６０ｎｍの波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【０１０１】
本発明の波長選択透過性ガラス物品は、光透過率Ｔ400-760nmが１％以上であることにより、ガラス背面の視認性を得やすくなるため、樹脂、金属、壁材と比較して、ガラス特有の光沢、質感を認知することが容易になり、意匠性を高められる。
光透過率Ｔ400-760nmのより好ましい範囲は、本発明の波長選択透過性ガラス物品の用途により異なるが、４００〜７６０ｎｍの光を透過することが求められる用途の場合、光透過率Ｔ400-760nmが、１０％以上であることがより好ましく、２０％以上であることがより好ましく、４０％以上であることがより好ましく、６０％以上であることがより好ましく、８０％以上であることがより好ましく、９０％以上であることが特に好ましい。
【０１０２】
本発明の波長選択透過性ガラス物品は、波長３８０ｎｍの光の透過率が４０％以上であることが好ましい。そのような波長選択透過性ガラス物品は、近視進行抑制効果の高い光を十分に透過する。波長３８０ｎｍの光の透過率は、より好ましくは５０％以上である。
【０１０３】
本発明の波長選択透過性ガラス物品は、波長３５０ｎｍの光の透過率が、好ましくは３０％以下であり、より好ましくは２０％以下であり、特に好ましくは１０％以下である。そのような波長選択透過性ガラス物品は波長３５０ｎｍ以下の光の強度を低減できるので、本発明の波長選択透過性ガラス物品を建築物や自動車の窓ガラスに使用すると、当該波長域の光による日焼け等が抑制できる。
【０１０４】
本発明の波長選択透過性ガラス物品は、波長３１５ｎｍの光の透過率が好ましくは１０％以下であり、より好ましくは５％以下であり、特に好ましくは１％以下である。本ガラス物品は３１５ｎｍ以下の光をほとんど透過しないので、本ガラス物品を建築物や自動車の窓ガラスに使用すると、当該波長域の光による激しい日焼け等が防止できる。
【０１０５】
本発明の波長選択透過性ガラス物品の第１形態は単板ガラスである。本発明における単板ガラスは、ガラス板の少なくとも一方の主面に所定の機能膜が形成されたものを指す。
本発明の波長選択透過性ガラス物品の第１形態の単板ガラス（以下、本明細書において、本発明の単板ガラスと記載する。）は、後述する条件を満たす波長選択透過性単板ガラスである。
【０１０６】
本発明の単板ガラスは、光透過率Ｔ315nm超400nm以下が３％以上であり、５％以上であることがより好ましく、１０％以上であることがより好ましく、２０％以上であることがさらに好ましく、３０％以上であることがよりさらに好ましく、４０％以上であることが特に好ましい。
【０１０７】
本発明の単板ガラスは、光透過率Ｔ315nm以下が６０％以下であり、４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０１０８】
本発明の単板ガラスは、日射透過率が６５％以下である。
【０１０９】
本発明の単板ガラスは、日射熱取得率が０．７０以下である。
【０１１０】
本発明の単板ガラスは、光透過率Ｔ360-400nmが３％以上であることが好ましく、５％以上であることがより好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０１１１】
本発明の単板ガラスは、光透過率Ｔ400-760nmが１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０１１２】
本発明の単板ガラスは、日射熱取得率が０．７０以下であることが好ましく、０．６０以下であることがより好ましく、０．５０以下であることが特に好ましい。
【０１１３】
図１は、本発明に単板ガラスの第１態様の一構成例を示した図である。図１に示す単板ガラス１０は、ガラス板１１、および該ガラス板１１のいずれか一方の主面に設けられたＬｏｗ−Ｅ膜１２で構成されている。
【０１１４】
本発明における熱線遮蔽膜（熱線反射膜、熱線吸収膜、低放射膜（Ｌｏｗ−Ｅ膜）ともいう）の構成としては熱線を反射（遮蔽）する機能を有するものであればよく、特に限定されるものではないが、例えば、低放射性能を有するＡｇを含有する層（以下、Ａｇ含有層ともいう）を有する膜であることが好ましく、Ａｇ層またはＰｄ等の金属元素を含有する銀合金からなる膜であってもよい。銀合金とする場合、銀合金の全体中、Ａｇ以外の金属元素の含有量は１０質量％以下が好ましく、５質量％以下がより好ましく、３質量％以下がさらに好ましい。
【０１１５】
また、Ａｇ含有層を、誘電体層間に配置した構成、すなわち、第１誘電体層、Ａｇ含有層、第２誘電体層のように積層した構成とすることが好ましい。
【０１１６】
誘電体層の構成材料は、各種の金属酸化物および金属窒化物が挙げられる。
【０１１７】
金属酸化物としては、Ｚｎ、Ｔｉ、Ｓｎ、Ｓｉ、Ａｌ、ＴａおよびＺｒから選ばれる少なくとも１種の金属元素の酸化物を主成分とするものが挙げられる。他には、例えば、Ａｌを含む酸化亜鉛（Aluminum-doped Zinc Oxide: AZO）、Ｓｎを含む酸化亜鉛（Tin-doped Zinc Oxide: TZO）が挙げられる。Ａｌを含む酸化亜鉛としては、ＺｎとＡｌとの合計量に対するＡｌの割合が１〜１０原子％であるものが好ましく、３〜７原子％であるものがより好ましい。Ｓｎを含む酸化亜鉛としては、ＺｎとＳｎとの合計量に対するＳｎの割合が１０〜９０質量％であるものが好ましく、２０〜８０質量％であるものがより好ましい。
【０１１８】
また、金属窒化物としては、ＳｉおよびＡｌから選ばれる少なくとも１種の金属の窒化物を主成分とするものが挙げられる。
【０１１９】
Ａｇ含有層を上記の様に第１誘電体層、第２誘電体層により挟んだ構成とする場合に、第１誘電体層、第２誘電体層の構成は異なる材料から構成されていても良い。また、Ｌｏｗ−Ｅ膜として、Ａｇ含有層を複数層含むように該Ａｇ含有層を複数層積層した構成としても良い。この場合、誘電体層に関しても同様に複数層積層した構成とすることができる。
【０１２０】
また、上記のようにＡｇ含有層と、誘電体層とを積層する場合には、Ａｇ含有層と、誘電体層との間にバリア層を配置することもできる。バリア層は、Ａｇ含有層の酸化等を抑制するために設けられる。すなわち、Ａｇ含有層上に第２の誘電体層等の他の層を成膜する際、Ａｇ含有層が酸化されるおそれがあるが、バリア層を設けることで、Ａｇ含有層の酸化を抑制して所望の光学特性とすることが容易となる。前記バリア層は、具体的には例えばＴｉ、Ｚｎ、Ｃｒ、Ｎｉ、Ｃｒ、Ａｌ、Ｚｎ、Ｗ、Ｐｄ、Ａｕ、Ｐｔ、Ｓｉ、Ｓｎ、Ｎｂ、Ｔａ、Ｈｆ、Ｚｒから選ばれる少なくとも１種の金属を主成分とするもの等を配置することができる。また、ＴｉＯ2、ＺｎＯ、ＳｎＯ2、Ｉｎ2Ｏ3、Ｎｂ2Ｏ5から選ばれる少なくとも一種の金属酸化物を主成分とするもの等を配置することができる。
【０１２１】
Ｌｏｗ−Ｅ膜の厚さは特に限定されるものではなく、要求される遮熱性能（熱線反射性能）や、膜の構成等により選択することができるが、０．０５μｍ以上０．４μｍ以下であることが好ましく、０．１μｍ以上０．３μｍ以下であることがより好ましい。また、本発明では、可視光吸収が大きいＡｇ層の厚み（Ａｇ層が複数ある場合は、合計値）を従来技術より厚くすることが可能となる。
【０１２２】
各誘電体層の厚さは１５〜８５ｎｍであることが好ましい。各Ａｇ含有層の厚さは１０〜１７ｎｍであることが好ましい。各バリア層の厚さは２〜１０ｎｍであることが好ましい。
【０１２３】
また、熱線反射性能を高めるためにＡｇ含有層を複数、例えば２層設けることが好ましい。Ａｇ含有層を２層設ける場合、ガラス板１１のいずれか一方の主面に、第１誘電体層、第１Ａｇ含有層、第１バリア層、第２誘電体層、第２Ａｇ含有層、第２バリア層、第３誘電体層をこの順に設けることが好ましい。
【０１２４】
特に、前記の誘電体層にＡｌを含む酸化亜鉛（ＡＺＯ）を用い、Ａｇからなる層を２層設け、バリア層に酸化チタンを用いる構成（ガラス板／第１ＡＺＯ層／第１Ａｇ層／第１酸化チタン層／第２ＡＺＯ層／第２Ａｇ層／第２酸化チタン層／第３ＡＺＯ層）とした場合、所望の遮熱性能（熱線反射性能）が得られるだけでなく、近視の進行抑制に有用な光を透過し且つ有害な光を吸収することができるため、Ｌｏｗ−Ｅ膜によって遮熱性だけでなく紫外領域における波長選択透過性を同時に実現でき、最も好ましい。また、このＬｏｗ−Ｅ膜は可視光の反射光および透過光の色調が既存のＬｏｗ−Ｅ膜に近いため、外観の点でも好ましい。
【０１２５】
Ｌｏｗ−Ｅ膜を上記の構成とする場合、各層の厚さは以下の範囲とすることが好ましい。
第１誘電体層（第１ＡＺＯ層）：３０〜５５ｎｍ
第１Ａｇ含有層（第１Ａｇ層）：１０〜１７ｎｍ
第１バリア層（第１酸化チタン層）：２〜５ｎｍ
第２誘電体層（第２ＡＺＯ層）：７０〜８５ｎｍ
第２Ａｇ含有層（第１Ａｇ層）：１０〜１７ｎｍ
第２バリア層（第２酸化チタン層）：２〜５ｎｍ
第３誘電体層（第３ＡＺＯ層）：１５〜２７ｎｍ
【０１２６】
また、本発明におけるＬｏｗ−Ｅ膜の構成として、低放射性能を有する金属酸化膜を有する膜であることが好ましく、酸化スズ層またはＦやＳｂ等の金属元素を含有する酸化スズからなる膜であってもよい。
【０１２７】
Ｌｏｗ−Ｅ膜は、ガラス板のいずれの主面に設けてもよいが、本発明の単板ガラスの使用時に室内側となる主面に設けることが膜面の劣化を防止し、長期間使用においても遮熱性を損なわない点から好ましい。
【０１２８】
本発明の単板ガラスの第１態様における光透過率Ｔ315nm超400nm以下および光透過率Ｔ315nm以下には、ガラス板の鉄含有量、および、ガラス板に含まれる鉄における二価の鉄（Ｆｅ2+）と、三価の鉄（Ｆｅ3+）との割合が影響する。すなわち、ガラス板の鉄含有量は、光透過率Ｔ315nm超400nm以下および光透過率Ｔ315nm以下に影響する。一方、ガラス板に含まれる鉄における二価の鉄（Ｆｅ2+）と、三価の鉄（Ｆｅ3+）との割合は、光透過率Ｔ315nm以下に影響する。本明細書では、ガラス板に含まれる鉄における二価の鉄（Ｆｅ2+）と、三価の鉄（Ｆｅ3+）との割合の指標として、Ｆｅ−Ｒｅｄｏｘを用いる。Ｆｅ−Ｒｅｄｏｘとは、Ｆｅ2Ｏ3換算の全鉄含有量に対するＦｅ2Ｏ3換算のＦｅ2+含有量の割合である。
【０１２９】
本発明の単板ガラスの第１態様におけるガラス板は、Ｆｅ2Ｏ3で表した全鉄含有量が０．００１〜１０質量％であり、Ｆｅ−Ｒｅｄｏｘの値が５〜８０％であることが好ましい。
Ｆｅ2Ｏ3で表した全鉄含有量が０．００１質量％以上であることにより、大型窯でのガラスの溶解性、脱泡性が向上する。０．０１質量％以上であることがより好ましく、０．０３質量％以上であることがさらに好ましく、０．０４質量％以上であることが一層好ましく、０．０５質量％以上であることが最も好ましい。一方、Ｆｅ2Ｏ3で表した全鉄含有量が１０質量％以下であることにより、近紫外波長領域の光を通しやすくする効果がある。また、ガラス背面の視認性を得やすくなるため、樹脂、金属、壁材と比較して、ガラス特有の光沢、質感を認知することが容易になり、意匠性を高められる。７質量％以下であることがより好ましく、５質量％以下であることがさらに好ましく、２質量％以下であることが最も好ましい。さらに酸化物基準の質量％表示で、０．５質量％以下が好ましく、０．３質量％以下がより好ましく、０．１５質量％以下がさらに好ましい。
Ｆｅ−Ｒｅｄｏｘが５％以上であることにより、大型窯での脱泡性が向上し、ガラスの遮熱性が向上する。７％以上であることがより好ましく、１０％以上であることがより好ましく、１５％以上であることがより好ましく、２５％以上であることがより好ましく、３５％以上であることがより好ましく、４０％以上であることが最も好ましい。一方、Ｆｅ−Ｒｅｄｏｘが８０％以下であることにより、波長３１５ｎｍ超４００ｎｍ以下の光を通しやすくし、大型窯での生産時におけるガラス原料の溶解性が向上し、溶解時に使用する燃料を減らすことができる。７５％以下であることがより好ましく、７０％以下であることがより好ましく、６５％以下であることがより好ましく、６０％以下であることが最も好ましい。
【０１３０】
本発明の単板ガラスの第１態様におけるガラス板は、波長３１５ｎｍ以下の光を吸収する作用を有する微量成分を含有することが好ましい。波長３１５ｎｍ以下の光を吸収する作用を有する微量成分の具体例としては、Ａｕ、Ａｇ、Ｓｎ、希土類元素（Ｌａ、Ｙを除く）、Ｔｉ、Ｗ、Ｍｎ、Ａｓ、Ｓｂ、Ｕが挙げられる。本発明の波長選択透過性ガラスは、Ａｕ、Ａｇ、Ｓｎ、希土類元素（Ｌａ、Ｙを除く）、Ｔｉ、Ｗ、Ｍｎ、Ａｓ、Ｓｂ、Ｕからなる群から選択される少なくとも１つの元素を酸化物換算の合量で０．１質量ｐｐｍ以上５質量％以下含有することが好ましい。上記の成分を合量で０．１質量ｐｐｍ以上含有することにより、波長３１５ｎｍ以下の光を吸収する作用が発揮される。上記の成分を合量で１質量ｐｐｍ以上含有することがより好ましく、５質量ｐｐｍ以上含有することがさらに好ましい。一方、上記の成分の含有量が合量で５質量％以下であることにより、耐水性や耐薬品性に代表されるガラスの安定性が劣化することがなく、大型窯での原料コストが増大することがなく、生産時のガラスの色制御、安定化が困難になることがない。上記の成分を合量で２質量％以下含有することがより好ましく、１質量％以下含有することがさらに好ましい。
【０１３１】
上記の成分の中でも、Ｃｅ、Ｓｎ、Ｔｉが波長３１５ｎｍ以下の光を吸収する作用が高いため好ましい。
本発明の単板ガラスの第１態様におけるガラス板は、Ｃｅ、Ｓｎ、Ｔｉからなる群から選択される少なくとも１つの元素を酸化物換算の合量で０．１質量ｐｐｍ以上含有することが好ましく、１質量ｐｐｍ以上含有することがより好ましく、５質量ｐｐｍ以上含有することがさらに好ましい。一方、ガラスの着色等を抑えることを考慮すると、上記の成分を合量で５質量％以下含有することが好ましく、２質量％以下含有することがより好ましく、１質量％以下含有することがさらに好ましい。
【０１３２】
また酸化物基準の質量％表示で、ＣｅＯ2が０．１〜０．８％であり、ＴｉＯ2が０〜０．６％であり、ＳｎＯ2が０〜０．６％であることが好ましく、ＣｅＯ2が０．２〜０．６％であり、ＴｉＯ2が０〜０．４％であり、ＳｎＯ2が０〜０．４％であることがより好ましく、ＣｅＯ2が０．３５〜０．４５％であり、ＴｉＯ2が０〜０．２％であり、ＳｎＯ2が０〜０．２％であることがさらに好ましい。
【０１３３】
また、ガラス板において、ＣｅＯ2／（ＣｅＯ2＋ＴｉＯ2＋Ｆｅ2Ｏ3）（式中のＣｅＯ2、ＴｉＯ2、Ｆｅ2Ｏ3はそれぞれの酸化物の質量％の値を意味する。）が０．２％以上、好ましくは０．３％以上、より好ましくは０．４％以上、さらに好ましくは０．５％以上であると、近視進行を抑制する効果の高い光透過率Ｔ360-400nmを保持したまま、波長３１５ｎｍ以下の光を吸収し、かつ、光透過率Ｔ400-760nmを維持する効果を有するため、好ましい。また、０．９５％以下、好ましくは０．９０％以下、より好ましくは０．８５％以下であると、着色が抑えられるため好ましい。
【０１３４】
また同様に、近視進行を抑制する効果の高い光透過率Ｔ360-400nmを保持したまま、波長３１５ｎｍ以下の光を吸収し、かつ、光透過率Ｔ400-760nmを維持する効果、並びに、着色を抑える効果のために、ＣｅＯ2＋３×ＴｉＯ2＋６×ＳｎＯ2（式中のＣｅＯ2、ＴｉＯ2、Ｆｅ2Ｏ3はそれぞれの酸化物の質量％の値を意味する。）が、０．１〜２．０％であると好ましく、０．３〜１．５％であるとより好ましく、０．４１〜１．２％であるとさらに好ましい。
【０１３５】
したがって、ガラス板において、酸化物基準の質量％表示で、Ｆｅ2Ｏ3で表した全鉄含有量が０．０４〜０．１５％、ＣｅＯ2が０．３５〜０．４５％であり、ＴｉＯ2が０〜０．２％であり、ＳｎＯ2が０〜０．２％であり、ＣｅＯ2＋３×ＴｉＯ2＋６×ＳｎＯ2が０．４１〜１．２％であり、Ｆｅ−Ｒｅｄｏｘが２５〜６５％であることが、最も好ましい。
【０１３６】
また、上記の成分の中でも、Ａｕ、Ａｇ、Ｓｎ、希土類元素（Ｌａ、Ｙを除く）、Ｗ、Ｍｎ、Ａｓ、Ｓｂ、Ｕは、波長３１５ｎｍ以下の紫外線を吸収して、可視光に変換する作用を有する。本発明の合わせガラス（１）において、波長選択透過性ガラスは、Ａｕ、Ａｇ、Ｓｎ、希土類元素（Ｌａ、Ｙを除く）、Ｗ、Ｍｎ、Ａｓ、Ｓｂ、Ｕからなる群から選択される少なくとも１つの元素を酸化物換算の質量％の合量で０．１質量ｐｐｍ以上含有することが好ましく、１質量ｐｐｍ以上含有することがより好ましく、５質量ｐｐｍ以上含有することがさらに好ましい。一方、上記の成分を合量で５質量％以下含有することが好ましく、２質量％以下含有することがより好ましく、１質量％以下含有することがさらに好ましい。
【０１３７】
本発明の単板ガラスの第１態様におけるガラス板は、金属コロイドによる表面プラズモン吸収を起こさせるために、１族から１４族からなる群から選択される少なくとも１つの金属元素のコロイドを含有することが好ましい。この目的で含有させるコロイドは、粒径が１μｍ以下のコロイド粒子であると好ましく、より好ましくは８００ｎｍ以下、より好ましくは６００ｎｍ以下、より好ましくは４００ｎｍ以下、特に好ましくは３００ｎｍ以下である。また、金属元素は、Ａｇ、Ａｕ、Ｃｕからなる群から選択される少なくとも１つが好ましい。
【０１３８】
また、本発明の単板ガラスの第１態様におけるガラス板は、清澄剤としてＳＯ3、Ｃｌ、Ｆを合量で１質量％以下、好ましくは０．５質量％以下含有してもよい。また、波長選択透過性ガラスは、着色剤としてＳｅ、Ｃｏ、Ｔｉ、Ｃｒ、Ｖ、その他の遷移金属元素などを合量で１質量％以下、好ましくは０．５質量％以下含有してもよい。
【０１３９】
また、本発明の単板ガラスの第１態様におけるガラス板は、ガラス中の水分量が９０〜８００質量ｐｐｍであることが好ましい。９０質量ｐｐｍ以上であることにより、ガラスの成形域温度が下がり、曲げ加工が容易になる。また、赤外線吸収強度が上がり、遮熱性能が向上する。一方で８００ｐｐｍ以下であることにより、耐水性、耐薬品性に代表されるガラスの安定性が低下することがなく、また、クラックやキズに対する耐性が低下することがない。
【０１４０】
本発明の単板ガラスの第１態様におけるガラス板は、そのガラス母組成を、その用途に応じて適宜選択することができる。
本発明の単板ガラスの第１態様の用途が、建材用の窓ガラスや内装ガラス、自動車用窓ガラス等である場合、酸化物基準の質量％表示で、ガラス母組成として、ＳｉＯ2：６０〜８０％、Ａｌ2Ｏ3：０〜７％、ＭｇＯ：０〜１０％、ＣａＯ：４〜２０％、Ｎａ2Ｏ：７〜２０％、Ｋ2Ｏ：０〜１０％を含有することが好ましい。
また、上記ガラスとしてアルカリアルミノシリケートガラスを用いる場合、酸化物基準の質量％表示で、ガラス母組成として、ＳｉＯ2：４５〜７０％、Ａｌ2Ｏ3：１０〜３０％、Ｂ2Ｏ3：０〜１５％、ＭｇＯ、ＣａＯ、ＳｒＯおよびＢａＯからなる群から選ばれる少なくとも１種：５〜３０％、Ｌｉ2Ｏ、Ｎａ2ＯおよびＫ2Ｏからなる群から選ばれる少なくとも１種：０％以上７％以下を含有することが好ましい。
【０１４１】
本発明の単板ガラスの第１態様では、ガラス板のいずれか一方の主面に設けられたＬｏｗ−Ｅ膜で遮熱性を達成しているが、ガラス板の組成で遮熱性を達成してもよい。
ガラス板の組成で遮熱性を達成する方法としては、ガラス素地に赤外線吸収性のイオンを加えることが挙げられる。この場合、ガラス素地はソーダライムシリカ系とし、還元剤を加えるなどして二価の鉄の赤外線域の吸収を増大し、熱線吸収能を付与することが可能である。
Ｌｏｗ−Ｅ膜の代わりに、赤外線遮蔽粉末をマトリックス中に分散させた塗布液を形成し、その塗布液をガラス基板上に塗布し成膜することにより赤外線遮蔽性を付与する方法も挙げられる。この特徴は、導電性酸化物微粒子を赤外線遮蔽膜中で凝集させることなく、高度に分散させることにより実現でき、可視光透過率を高く保ったまま、導電性酸化物微粒子内の自由電子によるプラズマ振動により、赤外線を遮蔽することが可能である。
導電性酸化物微粒子としては、Ｓｎ、Ｔｉ、Ｓｉ、Ｚｎ、Ｚｒ、Ｆｅ、Ａｌ、Ｃｒ、Ｃｏ、Ｃｅ、Ｉｎ、Ｎｉ、Ａｇ、Ｃｕ、Ｐｔ、Ｍｎ、Ｔａ、Ｗ、Ｖ、Ｍｏの金属、酸化物、窒化物、硫化物、またはこれらにＳｂもしくはＦをドープしたドープ物からなる微粒子などがあげられる。これらの材料のうち、ＡＴＯ（アンチモンドープ酸化スズ）微粒子、酸化亜鉛微粒子、および、ＩＴＯ（スズドープ酸化インジウム）、および、フッ素が含有されたＩＴＯ（フッ素含有ＩＴＯ）微粒子からなる群から選ばれる１種以上が例示される。マトリックス成分は、有機系の樹脂や、酸化ケイ素前駆体がよい。酸化ケイ素の前駆体としては、シラン化合物を加水分解、重縮合させて得られるものや、未変性のシリコーン樹脂、水ガラス、ポリシラザン等が挙げられる。有機系樹脂としては、エポキシ樹脂、アクリル樹脂等、透明性を損なわない材料であれば使用できる。
Ｌｏｗ−Ｅ膜の代わりに、熱線反射膜をガラス面に形成し、赤外線遮蔽性を付与する方法も挙げられる。
【０１４２】
図２は、本発明の単板ガラスの第２態様の一構成例を示した図である。図２に示す単板ガラス２０は、ガラス板２１、該ガラス板２１のいずれか一方の主面に設けられた波長選択透過性膜２２、および該ガラス板２１のいずれか一方の主面に設けられたＬｏｗ−Ｅ膜２３で構成されている。
なお、図２に示す単板ガラス２０では、波長選択透過性膜２２、およびＬｏｗ−Ｅ膜２３が、ガラス板２１の異なる主面に設けられているが、両者が同一の主面に設けられていてもよい。この場合、ガラス板２１の側から、Ｌｏｗ−Ｅ膜、波長選択透過性膜の順に設けられていることが遮熱性の観点から好ましい。
但し、図２に示す単板ガラス２０のように、ガラス板２１の異なる主面に波長選択透過性膜２２、およびＬｏｗ−Ｅ膜２３を設けることが製膜のしやすさの点で好ましく、またこの場合においてＬｏｗ−Ｅ膜２３を室外側に配置することによって高い遮熱性能を得られるため好ましい。
また、Ｌｏｗ−Ｅ膜は、ガラス板のいずれの主面に設けてもよいが、本発明の単板ガラスの使用時に室内側となる主面に設けることが遮熱性の観点から好ましい。
なお、Ｌｏｗ−Ｅ膜については、本発明の単板ガラスの第１態様について記載したのと同様である。
また、本発明の単板ガラスの第２態様では、ガラス板の一方の主面に設けたＬｏｗ−Ｅ膜で遮熱性を達成しているが、本発明の単板ガラスの第１態様について記載したのと同様に、ガラス板の組成で遮熱性を達成してもよく、ガラス板の一方の主面に熱線遮蔽膜を設けて遮熱性を達成してもよい。
【０１４３】
本発明の単板ガラスの第２態様において、ガラス板２１および波長選択透過性膜２２の少なくとも一方に波長３８０ｎｍの光を発光する成分を含有することが、近視進行抑制効果が高くなるので好ましい。発光する成分は、波長３６０ｎｍ未満の光を吸収して発光することが好ましい。その場合、発光が最大となる波長は、３６０ｎｍ以上が好ましく、３６０〜４００ｎｍの範囲にあることがより好ましい。
【０１４４】
本発明の単板ガラスの第２態様の構成要素について以下に記載する。
【０１４５】
（ガラス板２１）
本発明の単板ガラスの第２態様において、ガラス板２１の厚さは、所定の透過率が得られる限り、特に限定されない。本発明の単板ガラスの用途が建築物の窓ガラスである場合には、一般的には、２０ｍｍ以下、１５ｍｍ以下、１０ｍｍ以下、８ｍｍ以下であり、２ｍｍ以上、３ｍｍ以上、４ｍｍ以上であり、通常６ｍｍである。自動車用の窓ガラスの場合、その板厚は１〜５ｍｍである。
【０１４６】
ガラス板２１は、波長３６０ｎｍの光を５０％以上透過することが好ましい。そのようなガラス板は、近視進行抑制効果の高い光をよく透過し、かつ扱いやすいからである。この点について以下に説明する。
【０１４７】
通常、ガラス組成中に特定短波長光吸収成分を含まないガラスは、４００ｎｍ以下の光をある程度透過する。例えば図９中のｂは少量のＦｅ2Ｏ3を含む一般的な窓用ガラス板の透過スペクトル例を示している。また、図１０中のｂは特定短波長光吸収成分をほとんど含まないディスプレイ用ガラス板の透過スペクトルの例を示している。これらの一般的なガラス板は、波長３６０ｎｍの光を５０％以上透過し、波長３８０ｎｍの光を８０％以上透過するので、ガラス板２１として好ましい。
【０１４８】
なお、通常の窓ガラスに含まれるＦｅ2Ｏ3は、色調調整剤や原料中の不純物として含まれる成分であるが、特定短波長光吸収成分としても機能することが知られている。一方、従来から紫外線吸収ガラスとして、種々の特定短波長光吸収成分を含むガラスが開発されている。例えば特定短波長光吸収成分としてＣｅＯ2またはＦｅ2Ｏ3等を含むものがある。
【０１４９】
これらの紫外線吸収ガラスは、特定短波長光吸収成分として金属イオンを含有するものが多い。金属イオンは通常、比較的ブロードな光吸収特性を示すので、紫外線吸収ガラスの多くは、幅広い波長域の光を吸収する。その場合、波長３６０ｎｍの光の透過率が低いガラスは、波長３８０ｎｍの光の透過率も低くなる。そこで、これらの紫外線吸収成分を適切な配合とする必要がある。
【０１５０】
紫外線吸収ガラスとしては、ガラス中に微粒子が析出する等によって特定の波長だけを吸収するガラスも知られている。しかし、そのようなガラスは熱的または化学的に不安定なので、扱いにくい。
【０１５１】
ガラス板２１の光透過率Ｔ400-760nmは特に限定されず、本ガラス物品の用途に応じて適宜設定できる。
【０１５２】
ガラス板２１のガラス組成は、所望の透過率が得られるものであれば、特に限定されない。ガラス板２１のガラス組成としては、たとえば、一般的な窓ガラスに用いられるソーダライムガラスや、ディスプレイ基板に用いられる（無アルカリ）アルミノボロシリケートガラス、化学強化用として用いられるアルカリアルミノシリケートガラスが、強度や耐久性に優れているので好ましい。
【０１５３】
光透過率をより低くしたい場合には、ガラス板は、前述の特定短波長光吸収成分を含有するガラスがより好ましい。
【０１５４】
（波長選択透過性膜）
波長選択透過性膜２２は、波長３６０ｎｍ未満の光を吸収する成分または波長３６０ｎｍ未満の光を反射または散乱する成分を含むことが好ましい。その場合、単板ガラス２０の光透過率は、ガラス板２１の光透過率より低くなる。
【０１５５】
波長選択透過性膜２２の厚さは、所望の透過率が得られる限り、特に限定されないが、より好ましい光透過特性を得るためには、たとえば１μｍ以上であり、２μｍ以上が好ましく、５μｍ以上がより好ましい。また、膜の厚さは、通常は１００μｍ以下である。
【０１５６】
波長選択透過性膜２２の材質は特に限定されず、樹脂等の有機物でもよく、無機物でもよい。
【０１５７】
波長選択透過性膜２２は、波長３６０ｎｍ未満の光を吸収する特定短波長光吸収成分または波長３６０ｎｍ未満の光を反射する特定短波長光反射成分を含有することが好ましい。その場合、波長選択透過性膜２２は、その全体が特定短波長光吸収成分または特定短波長光反射成分で構成されてもよく、マトリクス中に特定短波長光吸収成分または特定短波長光反射成分が分散または溶解しているものでもよい。なお、特定短波長光反射成分は波長３６０ｎｍ未満の光を散乱する成分（以下、特定短波長光散乱成分ともいう）として作用することがある。
【０１５８】
波長選択透過性２２が特定短波長光反射成分を含有する場合は、光学特性の安定性の点から、膜の表面が特定短波長光反射成分で構成されていることが好ましい。また特定短波長光反射成分は、波長３６０ｎｍ未満の光が適度に散乱されるように配置されることが好ましい。
【０１５９】
波長選択透過性膜２２が特定短波長光反射成分で構成される場合、波長選択透過性膜２２は誘電体積層膜で構成されることが好ましい。その場合、積層膜を構成する層の数、各層の材質および配置順等を適正に設計することにより、積層膜に波長３６０ｎｍ未満の光（特定短波長光）の反射特性を発現させることができる。
【０１６０】
たとえば、積層膜は、透明な基板の第１の表面に近い側から、第１の層、第２の層、第３の層および第４の層を順次積層することにより構成され、屈折率の高い「高屈折率層」と屈折率が低い「低屈折率層」が交互に積層された構成が好ましい。
【０１６１】
すなわち、第１の層および第３の層は、第２の層および第４の層よりも大きな屈折率を有することが好ましい。その場合、第１の層および第３の層の屈折率は、２．０以上が好ましく、２．１以上がより好ましい。このような「高屈折率層」を構成する材料としては、例えば、チタニア、酸化ニオブ、ジルコニア、セリア、および酸化タンタル等が挙げられる。
【０１６２】
第１の層の厚さは、５ｎｍ〜２０ｎｍが好ましい。第３の層の厚さは、４５ｎｍ〜１２５ｎｍが好ましい。第３の層は、第１の層と同じ材質で構成されてもよい。
【０１６３】
第２の層および第４の層の屈折率は、１．４〜１．８が好ましい。このような「低屈折率層」を構成する材料としては、例えば、シリカ、アルミナ等が挙げられる。シリカには、アルミニウムなどの他の元素がドープしてもよい。第２の層の厚さは、１５ｎｍ〜４５ｎｍが好ましい。第４の層の厚さは、０ｎｍ〜１１０ｎｍが好ましい。
【０１６４】
また第５の層、第６の層、…第ｎの層（ｎは、５以上の整数）が存在してもよい。
【０１６５】
また、最外層直下は、必ずしも低屈折率層である必要はなく、最外層の直下は、高屈折率層でもよい。
【０１６６】
積層膜を構成する各層は、いかなる方法で設置されてもよい。各層は、例えば、蒸着法、スパッタ法、およびＣＶＤ（化学気相成長）法等により成膜できる。
【０１６７】
波長選択透過性膜２２がマトリクス中に特定短波長光吸収成分を含有する構成の場合には、特定短波長光吸収成分は均一に溶解しているか光を散乱しない程度の小粒子で分散していることが好ましい。そのような場合にはヘイズ値が小さくなる。膜のヘイズ値は２０％以下が好ましく、より好ましくは１０％以下、さらに好ましくは１％以下である。
【０１６８】
波長選択透過性膜２２のマトリクス成分は、波長３１５ｎｍ超４００ｎｍ以下の光を透過するものが好ましく、例えば、二酸化ケイ素のような無機マトリクス、エポキシ樹脂、アクリル樹脂、ポリカーボネート樹脂およびメラミン樹脂のような有機マトリクス並びに有機化合物と無機化合物が複合した有機無機マトリクスなどが挙げられる。
【０１６９】
有機マトリクスは、波長３１５ｎｍ超４００ｎｍ以下の光を透過するために、フッ素樹脂が好ましい。マトリクス成分は可視光域（４００〜７６０ｎｍ。以下同じ。）の波長に吸収を有していない化合物が好ましいが、着色が許容される場合は可視光域の波長に吸収を有してもよい。
【０１７０】
波長選択透過性膜２２が特定短波長光吸収成分を含有する場合、該特定短波長光吸収成分は、波長３１５ｎｍ以下の光を吸収する成分が好ましい。特定短波長光吸収成分は粉末でもよく、液状でもよい。波長選択透過性膜２２がそのような成分を含有することで、ガラス板２１として一般的な窓ガラスを用いても、有害な波長域の光を遮断するガラス物品が得られる。
【０１７１】
特定短波長光吸収成分としては、例えば、ベンゾトリアゾール系化合物、トリアジン系化合物、ベンゾフェノン系化合物、マロン酸エステル系化合物およびシュウ酸アニリド系化合物から選択される１種以上を含む、いわゆる紫外線吸収剤と呼ばれるものが挙げられる。
【０１７２】
ベンゾトリアゾール系化合物としては、例えば、２−［５−クロロ（２Ｈ）−ベンゾトリアゾール−２−イル］−４−メチル−６−（ｔｅｒｔ−ブチル）フェノール、オクチル−３−［３−ｔｅｒｔ−４−ヒドロキシ−５−［５−クロロ−２Ｈ−ベンゾトリアゾール−２−イル］プロピオネート、２−（２Ｈ−ベンゾトリアゾール−２−イル）−４，６−ジ−ｔｅｒｔ−ペンチルフェノール、２−（２−ヒドロキシ−５−メチルフェニル）ベンゾトリアゾール、２−［２−ヒドロキシ−３−（３，４，５，６−テトラヒドロフタルイミド−メチル）−５−メチルフェニル］ベンゾトリアゾール、２−（２−ヒドロキシ−５−ｔｅｒｔ−オクチルフェニル）ベンゾトリアゾール、２−（２−ヒドロキシ−５−ｔｅｒｔ−ブチルフェニル）−２Ｈ−ベンゾトリアゾール、メチル３−（３−（２Ｈ−ベンゾトリアゾール−２−イル）−５−ｔ−ブチル−４−ヒドロキシフェニル）プロピオネート、２−（２Ｈ−ベンゾチリアゾール−２−イル）−４，６−ビス（１−メチル−１−フェニルエチル）フェノールおよび２−（２Ｈ−ベンゾトリアゾール−２−イル）−６−（１−メチル−１−フェニルエチル）−４−（１，１，３，３−テトラメチルブチル）フェノール等が挙げられる。
【０１７３】
トリアジン系化合物としては、例えば、２−［４−［（２−ヒドロキシ−３−ドデシロキシプロピル）オキシ］−２−ヒドロキシフェニル］−４，６−ビス（２，４−ジメチルフェニル）−１，３，５−トリアジン、２−［４−［（２−ヒドロキシ−３−（２‘−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブトキシフェニル）−６−（２，４−ビス−ブトキシフェニル）−１，３，５−トリアジンおよび２−（２−ヒドロキシ−４−［１−オクチルカルボニルエトキシ］フェニル）−４，６−ビス（４−フェニルフェニル）−１，３，５−トリアジン等が挙げられる。
【０１７４】
ベンゾフェノン系化合物としては、例えば、２，４−ジヒドロキシベンゾフェノン、２，２’，３−トリヒドロキシベンゾフェノン、２，２’，４，４’−テトラヒドロキシベンゾフェノン、２，４−ジヒドロキシ−２’，４’−ジメトキシベンゾフェノンおよび２−ヒドロキシ−４−ｎ−オクトキシベンゾフェノン等が挙げられる。
【０１７５】
マロン酸エステル系化合物としては、例えば、［（４−メトキシフェニル）−メチレン］−プロパンジオイックアシッドジメチルエステル等が挙げられる。
【０１７６】
シュウ酸アニリド系化合物としては、例えば、Ｎ−（２−エトキシフェニル）−Ｎ’−（２−エトキシフェニル）−エタンジアミン、Ｎ−（４−ドデシルフェニル）−Ｎ’−（２−エトキシフェニル）−エタンジアミン等が挙げられる。
【０１７７】
本発明において、これら特定短波長光吸収成分は１種を単独で用いることも、２種以上を併用することも可能である。
【０１７８】
波長選択透過性膜２２は、発光を生じる成分を含有することがより好ましい。特定短波長光吸収成分が波長３６０ｎｍ未満の光を吸収して波長３８０ｎｍ前後の発光を生じる成分であることがより好ましい。そのような成分を含むことで近視進行抑制効果の高い光を効果的に透過し、有害な波長域の光を遮断することができる。
【０１７９】
発光を生じる成分としては、例えば、蛍光ガラス、Ｅｕ（ＩＩ）ドープＢａＦＸ（Ｘ＝Ｃｌ，Ｉ）、Ｅｕ（ＩＩ）ドープＣａＷＯ3、トリアゾール誘導体の蛍光色素、並びにビス（トリアジニルアミノ）スチルベンジスルホン酸誘導体およびビススチリルビフェニル誘導体といった蛍光増白剤などが挙げられる。
【０１８０】
特定短波長光吸収成分および発光を生じる成分は、可視光域の波長に吸収を有していない化合物が好ましいが、着色が許容される場合は可視光域の波長に吸収を有していてもよい。
【０１８１】
本発明の波長選択透過性ガラス物品の第２形態は合わせガラスである。本発明における合わせガラスは、一対のガラス板が接着層を介して接合されたものを指す。
本発明の波長選択透過性ガラス物品の第２形態の合わせガラス（以下、本明細書において、本発明の合わせガラスと記載する。）は、後述する条件を満たす波長選択透過性合わせガラスである。
【０１８２】
本発明の合わせガラスは、光透過率Ｔ315nm超400nm以下が３％以上であり、５％以上であることがより好ましく、１０％以上であることがより好ましく、２０％以上であることがさらに好ましく、３０％以上であることがよりさらに好ましく、４０％以上であることが特に好ましい。
【０１８３】
本発明の合わせガラスは、光透過率Ｔ315nm以下が６０％以下であり、４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０１８４】
本発明の合わせガラスは、日射透過率が６５％以下である。
【０１８５】
本発明の合わせガラスは、日射熱取得率が０．７０以下である。
【０１８６】
本発明の合わせガラスは、光透過率Ｔ360-400nmが３％以上であることが好ましく、５％以上であることがより好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０１８７】
本発明の合わせガラスは、日射熱取得率が０．７０以下であることが好ましく、０．６０以下であることがより好ましく、０．５０以下であることが特に好ましい。
【０１８８】
本発明の合わせガラスは、光透過率Ｔ400-760nmが１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０１８９】
図３は、本発明の合わせガラスの一構成例の断面図である。図３において、左側が室外側、右側が室内側である。
【０１９０】
図３に示す合わせガラス３０は、窓などの開口部や内装用建材に取り付けられ、太陽光などの室外の光を室内に透過させる。窓は、例えば建物の窓、乗り物の窓などのいずれでもよい。
【０１９１】
図３に示す合わせガラス３０は、太陽光などの室外の光を室内に透過させる。合わせガラス３０は、室外側から室内側に向けて、第１ガラス板３１、第１接着層３３、光方向転換シート３５、第２接着層３４、第２ガラス板３２をこの順で有する。
本発明の合わせガラスにおいて、光方向転換シートは任意の構成である。本発明の合わせガラスが、光方向転換シートを有していない場合、第１ガラス板と第２のガラス板が接着層を介して直接接合される。
【０１９２】
第１ガラス板３１は、光方向転換シート３３を基準として室外側に配設される。第１ガラス板３１は、未強化ガラス、化学強化ガラス、または熱強化ガラスなどである。未強化ガラスは、溶融ガラスを板状に成形し、徐冷したものである。成形方法としては、フロート法、フュージョン法などが挙げられる。化学強化ガラスは、イオン交換法などによってガラス表面に圧縮応力を生じさせることで、ガラス表面を強化したものである。熱強化ガラスは、均一に加熱したガラス板を軟化点付近の温度から急冷し、ガラス表面とガラス内部との温度差によってガラス表面に圧縮応力を生じさせることで、ガラス表面を強化したものである。
詳しくは後述するが、第１ガラス板３１は、波長選択透過性ガラス１、若しくは、波長選択透過性ガラス２で構成される場合がある。
【０１９３】
第１接着層３３は、光方向転換シート３５と第１ガラス板３１とを接着する。第１接着層３３は、熱可塑性樹脂、熱硬化性樹脂、または紫外線硬化性樹脂などで構成される。第１接着層３３は、好ましくは、ビニル系ポリマー、エチレン‐ビニル系モノマー共重合体、スチレン系共重合体、ポリウレタン樹脂、フッ素樹脂及びアクリル樹脂から選択される一種類以上で構成される。熱可塑性樹脂としては、ポリビニルブチラール樹脂（ＰＶＢ）が典型的である。熱硬化性樹脂としては、エチレン−酢酸ビニル共重合樹脂（ＥＶＡ）が典型的である。第１接着層３３が熱可塑性樹脂または熱硬化性樹脂で構成される場合、熱処理によって接着が行われる。また、第１接着層３３が紫外線硬化性樹脂で構成される場合、紫外線照射によって接着が行われる。
第１接着層３３は紫外線吸収剤を含有してもよい。紫外線吸収剤としては、一般的なものが使用でき、例えば、ベンゾトリアゾール系、ベンゾフェノン系、サリシレート系、シアノアクリレート系、トリアジン系、オキザニリド系、ニッケル錯塩系、無機系などが使用できる。無機系としては、例えば、酸化亜鉛、酸化チタン、酸化セリウム、酸化ジルコニウム、マイカ、カオリン、セリサイト等の粒子が使用できる。
【０１９４】
第２接着層３４は、第１接着層３３と同様に、紫外線吸収剤を含んでもよい。第２接着
層３４の材料と、第１接着層３３の材料との共通化を図ることができ、管理コストや製造
コストを低減することができる。
【０１９５】
光方向転換シート３５は、室外から室内に向かう光、別の言い方をすると一方の面からもう一方の面に透過する光、の少なくとも一部を方向転換して透過させる。光方向転換シート３５は、光の向きを例えば斜め下向きから斜め上向きに換えるため、太陽光などの室外の光を室内の奥まで取り入れることができ、室内の明るさ感を向上させることができる。
【０１９６】
図３に示す光方向転換シート３５は、光の鉛直方向の向きを下向きから上向きに換えるが、室内の構造などによっては、光の水平方向の向きを換えてもよい。
【０１９７】
光方向転換シート３５は、室外から室内に向かう光の少なくとも一部を方向転換して透過させる。光方向転換シート３５は、一般的なものであってよく、例えば表面に複数のプリズム構造（凹凸構造）を形成した透明シートや、シート中に凹状溝を形成した透明シートなどで構成される。光方向転換シート３５は凹凸構造をなす光方向転換面を有し、光方向転換面において光の方向転換が行われる。
【０１９８】
光方向転換シート３５は、第１ガラス板３１と第２ガラス板３２との間に配設され、合わせガラス３０の内部に配設される。そのため、光方向転換シート３５の損傷が防止でき、また、合わせガラス３０の耐貫通性が改善し、防犯効果が向上する。
【０１９９】
凹凸構造の凹部には、充填材が充填されてもよい。充填材の屈折率と、透明シートの屈折率とは異なる。屈折率差が光方向転換面の両側で大きいほど、光方向転換面において全反射が生じやすくなる。全反射が生じやすいように、充填材が選定される。つまり、充填材が凹部に充填されることで、充填されない場合に比べて屈折率差が大きくなるように、充填材が選定される。また、光方向転換シート３５の凹凸構造の凹部に充填材が充填されることで、光方向転換シート３５の平坦化も可能である。
【０２００】
第２接着層３４は、光方向転換シート３５と第２ガラス板３２とを接着する。第２接着層３４は、第１接着層３３と同様に、熱可塑性樹脂、熱硬化性樹脂、紫外線硬化性樹脂等で構成される。
【０２０１】
第２ガラス板３２は、光方向転換シート３５を基準として室内側に配設される。第２ガラス板３２は、第１ガラス板３１と同様に、未強化ガラス、化学強化ガラス、または熱強化ガラスなどである。
詳しくは後述するが、第２ガラス板３２は、波長選択透過性ガラス１、若しくは、波長選択透過性ガラス２で構成される場合がある。
【０２０２】
第２ガラス板３２は、型板ガラス、フロストガラスなどであってよく、凹凸面を有してよい。この場合、第２ガラス板３２は、加工性に優れた未強化ガラスであってよい。型板
ガラスは、ガラス板の表面にロールの型模様を転写したものである。フロストガラスは、ガラス板の表面をブラスト処理した後、さらに化学処理したものである。
【０２０３】
第２ガラス板３２における室内側の表面は凹凸面であって、当該凹凸面が光散乱面を形成してよい。凹凸面の左右両側で屈折率が異なることで、凹凸面の通過時に光が散乱され、光方向転換シート３５の凹凸構造に起因するぎらつきが緩和できる。
【０２０４】
上記の光散乱面は、第２ガラス板３２における室内側の表面に光散乱性微粒子を含有する膜を形成することにより得たものであってもよい。
【０２０５】
上記の光散乱性微粒子の形状としては、球状粒子、棒状粒子、りん片状粒子、針状粒子などを使用でき、これらのうち、球状粒子、りん片状粒子が、ぎらつきを緩和する効果が高いため好ましい。
【０２０６】
また、上記の光散乱性微粒子としては、シリカ、チタニア、アルミナ、ジルコニア等利用することができるが、膜の屈折率上昇を抑える観点から、シリカが好ましい。
【０２０７】
また、上記の光散乱性微粒子の粒径は、０．３〜２μｍが好ましく、０．５〜１．５μｍがより好ましい。粒子径が０．３μｍ以上であれば、光散乱効果が充分に発揮される。粒子径が２μｍ以下であれば、塗布液中における分散安定性が良好となる。このような粒径とすることにより最適な光散乱が得られ光方向転換シート３５の凹凸構造に起因するぎらつきが緩和できる。
【０２０８】
上記の光散乱性微粒子の含有量は、膜の固形分を１００％とすると、０．３〜３０質量％が、光散乱効果が十分に発揮できるため好ましい。また、０．５〜５質量％が耐摩耗性の点から好ましい。
【０２０９】
上記の光散乱性微粒子を含有する膜の膜厚は０．３μｍ〜１０μｍの範囲で適宜作製することができる。膜厚が薄ければ、経済的であり、膜厚が厚いときには、紫外線吸収剤を添加することで、波長選択透過性を付与することも可能である。
【０２１０】
尚、光散乱面としての凹凸面は、光方向転換シート３５を基準として室外側に配設されてもよい。光方向転換シート３５への入射光が散乱でき、光方向転換シート３５の凹凸構造に起因するぎらつきが緩和できる。この場合、第１ガラス板３１が型板ガラス、フロストガラスなどであってよく、第１ガラス板３１における室外側の表面が凹凸面であって、当該凹凸面が光散乱面を形成してよい。
【０２１１】
図３に示す合わせガラス３０は、ガラス板を２枚有するが、３枚以上有してもよい。例えば、合わせガラスは、第１ガラス板３１よりも室外側に第１ガラス板３１と接着される第３ガラス板を有してもよい。また、合わせガラス３０は、第２ガラス板３２よりも室内側に第２ガラス板と接着される第４ガラス板を有してもよい。この場合、第３ガラス板および／または第４ガラス板が、後述する波長選択透過性ガラス１、若しくは、波長選択透過性ガラス２で構成される場合がある。
【０２１２】
本発明の合わせガラスの色調は、その用途に応じて適宜選択することができる。本発明では、ガラスの色調の指標として、Ａ光源を用いて測定した主波長Ｄｗを用いる。
本発明の合わせガラスは、Ａ光源を用いて測定した主波長Ｄｗが３８０〜７００ｎｍであることが、用途に応じた様々な色調のガラスを包含するため好ましい。
例えば、主波長Ｄｗが３８０〜４８０ｎｍのガラスは紫色系のガラスであり、主波長Ｄｗが４６０〜５１０ｎｍのガラスは青色系のガラスであり、主波長Ｄｗが５００〜５７０ｎｍのガラスは緑色系のガラスであり、主波長Ｄｗが５８０〜７００ｎｍのガラスは赤色系のガラスである。
【０２１３】
本発明の合わせガラスの第１態様では、一対のガラス板のうちいずれか一方の主面にＬｏｗ−Ｅ膜を設けることにより遮熱性を達成する。Ｌｏｗ−Ｅ膜については、本発明の単板ガラスの第１態様について記載したのと同様である。
本発明の合わせガラスの第１態様において、Ｌｏｗ−Ｅ膜を設けるガラス板、および、Ｌｏｗ−Ｅ膜を設ける主面は特に限定されない。したがって、図３に示す合わせガラス３０の場合、第１ガラス板３１にＬｏｗ−Ｅ膜を設けても、第２ガラス板３２にＬｏｗ−Ｅ膜を設けてもよい。また、これらのガラス板の室外側の主面にＬｏｗ−Ｅ膜を設けても、室内側の主面にＬｏｗ−Ｅ膜を設けてもよい。但し、遮熱性の観点からは、第２ガラス板にＬｏｗ−Ｅ膜を設けることが好ましい。この場合、室外側の主面に設けてもよく、室内側の主面に設けてもよい。
【０２１４】
本発明の合わせガラスの第２態様では、接着層が熱線吸収能を有することで遮熱性を達成する。なお、上述した赤外線遮蔽粉末を接着層に配合することにより、接着層に熱線吸収能を付与することが可能である。図３に示す合わせガラス３０の場合、第１接着層３３に熱線吸収能を付与しても、第２接着層３４に熱線吸収能を付与してもよい。第１接着層３３、および第２接着層３４の両方に熱線吸収能を付与してもよい。具体的には、赤外線遮蔽粉末としてＩＴＯ微粒子を接着層に配合することが好ましい。
【０２１５】
本発明の合わせガラスの第３態様は、一対のガラス板のうち少なくとも一方が、光透過率Ｔ315nm超400nm以下が板厚６ｍｍ換算で３％以上、光透過率Ｔ315nm以下が板厚６ｍｍ換算で６０％以下の波長選択透過性ガラス１である。
【０２１６】
合わせガラスの第３態様において、一対のガラス板のうちいずれか一方が波長選択透過性ガラス１であってもよく、両方が波長選択透過性ガラス１であってもよい。いずれか一方が波長選択透過性ガラスの場合、合わせガラスの使用時に室外側に位置するガラス板を波長選択透過性ガラス１とすること、図３に示す合わせガラス３０の場合、第１のガラス板３１を波長選択透過性ガラス１とすることが以下の理由から好ましい。
室外側に位置する第１ガラス板３１を光透過率Ｔ315nm以下が板厚６ｍｍ換算で６０％以下の波長選択透過性ガラス１とすれば、第１ガラス板３１に対し室内側に位置する、第１接着層３３、光方向転換シート３５、および第２接着層３４の光劣化を抑制できる。
また、第２ガラス板３２は、図示した態様のように室内側の表面を凹凸面とする場合があるため、ガラス板の製造上の観点からも第１ガラス板３１を波長選択透過性ガラス１とすることが好ましい。
【０２１７】
合わせガラスの第３態様において、遮熱性を合わせガラスの第２態様で達成する場合、Ｌｏｗ−Ｅ膜は、波長選択透過性ガラス１以外のガラス板の主面に設けることが好ましい。
【０２１８】
合わせガラスの第３態様において、波長選択透過性ガラス１は光透過率Ｔ315nm超400nm以下が板厚６ｍｍ換算で５％以上であることが好ましく、１０％以上であることがより好ましく、２０％以上であることがさらに好ましく、３０％以上であることがよりさらに好ましく、４０％以上であることが特に好ましい。
【０２１９】
合わせガラスの第３態様において、波長選択透過性ガラス１は光透過率Ｔ315nm以下が板厚６ｍｍ換算で４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０２２０】
合わせガラスの第３態様において、波長選択透過性ガラス１は光透過率Ｔ360-400nmが板厚６ｍｍ換算で３％以上であることが好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０２２１】
合わせガラスの第３態様において、波長選択透過性ガラス１は光透過率Ｔ400-760nmが板厚６ｍｍ換算で１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０２２２】
合わせガラスの第３態様において、波長選択透過性ガラス１はＡ光源を用いて測定した主波長Ｄｗが板厚６ｍｍ換算で３８０〜７００ｎｍであることが好ましい。
【０２２３】
合わせガラスの第３態様における波長選択透過性ガラス１としては、単板ガラスの第１態様で示したガラス板を用いることができる。
【０２２４】
本発明の合わせガラスの第４態様は、一対のガラス板のうち少なくとも一方が、ガラス板と、該ガラス板の主面に設けられた膜とを含み、光透過率Ｔ315nm超400nm以下が３％以上、光透過率Ｔ315nm以下が６０％以下の波長選択透過性ガラス２である。
【０２２５】
合わせガラスの第４態様において、一対のガラス板のうちいずれか一方が波長選択透過性ガラス２であってもよく、両方が波長選択透過性ガラス２であってもよい。いずれか一方が波長選択透過性ガラス２の場合、合わせガラスの使用時に室外側に位置するガラス板を波長選択透過性ガラス２とすること、図３に示す合わせガラス３０の場合、第１のガラス板３１を波長選択透過性ガラス２とすることが以下の理由から好ましい。
室外側に位置する第１ガラス板３１を光透過率Ｔ315nm以下が６０％以下の波長選択透過性ガラス２とすれば、第１ガラス板３１に対し室内側に位置する、第１接着層３３、光方向転換シート３５、および第２接着層３４の光劣化を抑制できる。
また、第２ガラス板３２は、図示した態様のように室内側の表面を凹凸面とする場合があるため、ガラス板の製造上の観点からも第１ガラス板３１を波長選択性ガラス物品とすることが好ましい。
【０２２６】
合わせガラスの第４態様において、遮熱性を合わせガラスの第２態様で達成する場合、Ｌｏｗ−Ｅ膜は、波長選択透過性ガラス２以外のガラス板の主面に設けることが好ましい。
【０２２７】
合わせガラスの第４態様において、波長選択透過性ガラス２は光透過率Ｔ315nm超400nm以下が５％以上であることが好ましく、１０％以上であることがより好ましく、２０％以上であることがさらに好ましく、３０％以上であることがよりさらに好ましく、４０％以上であることが特に好ましい。
【０２２８】
合わせガラスの第４態様において、波長選択透過性ガラス２は光透過率Ｔ315nm以下が４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０２２９】
合わせガラスの第４態様において、波長選択透過性ガラス２は光透過率Ｔ360-400nmが３％以上であることが好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０２３０】
合わせガラスの第４態様において、波長選択透過性ガラス２は光透過率Ｔ400-760nmが１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０２３１】
合わせガラスの第４態様において、波長選択透過性ガラス２は波長３８０ｎｍの光の透過率が６０％以上であることが好ましく、８０％以上であることがより好ましい。
【０２３２】
合わせガラスの第４態様において、波長選択透過性ガラス２は波長３５０ｎｍの光の透過率が３０％以下であることが好ましく、２０％以下であることがより好ましく、１０％以下であることがより好ましい。
【０２３３】
合わせガラスの第４態様において、波長選択透過性ガラス２は波長３１５ｎｍの光の透過率が１０％以下であることが好ましく、５％以下であることがより好ましく、１％以下であることが特に好ましい。
【０２３４】
合わせガラスの第４態様における波長選択透過性ガラス２としては、単板ガラスの第２態様で示したガラス板および波長選択透過性膜の組合せを用いることができる。
【０２３５】
本発明の合わせガラスの第５態様は、接着層を波長選択透過性とすることにより、合わせガラスの波長選択透過性を達成する。これにより、一対のガラス板の選択肢が広がり、合わせガラスに意匠性を付与することが可能である。
【０２３６】
合わせガラスの第５態様は、接着層の光透過率Ｔ315nm超400nm以下が３％以上であり、５％以上であることが好ましく、１０％以上であることがより好ましく、２０％以上であることがさらに好ましく、３０％以上であることがよりさらに好ましく、４０％以上であることが特に好ましい。
【０２３７】
合わせガラスの第５態様において、接着層の光透過率Ｔ315nm以下が６０％以下であり、４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０２３８】
合わせガラスの第５態様において、接着層は光透過率Ｔ360-400nmが３％以上であることが好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０２３９】
合わせガラスの第５態様において、接着層は光透過率Ｔ400-760nmが１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０２４０】
合わせガラスの第５態様において、接着層は波長３８０ｎｍの光の透過率が６０％以上であることが好ましく、８０％以上であることがより好ましい。
【０２４１】
合わせガラスの第５態様において、接着層は波長３５０ｎｍの光の透過率が３０％以下であることが好ましく、２０％以下であることがより好ましく、１０％以下であることがより好ましい。
【０２４２】
合わせガラスの第５態様において、接着層は波長３１５ｎｍの光の透過率が１０％以下であることが好ましく、５％以下であることがより好ましく、１％以下であることが特に好ましい。
【０２４３】
（接着層）
接着層の材料としては、エチレン−酢酸ビニル共重合体、ポリビニルブチラール（以下、「ＰＶＢ」と記載する。）、アクリル系粘着剤、熱可塑性樹脂組成物等が挙げられる。各接着層の材料は、同じものでもよく、異なるものでもよい。
熱可塑性樹脂組成物に含まれる熱可塑性樹脂としては、例えば、可塑化ポリビニルアセタール、可塑化ポリ塩化ビニル、飽和ポリエステル、可塑化飽和ポリエステル、ポリウレタン、可塑化ポリウレタン、エチレン−酢酸ビニル共重合体、エチレン−エチルアクリレート共重合体等が挙げられる。
【０２４４】
接着層の厚さは、接着層としての機能が保たれる厚さであればよく、例えば、０．０１〜１．５ｍｍが好ましく、０．０５〜１ｍｍがより好ましい。
【０２４５】
接着層は、所定の紫外線吸収剤を添加することにより、波長選択透過性を付与することができる。具体的には、波長３６０ｎｍ未満の紫外線を吸収する作用が高い紫外線吸収剤を添加することにより、波長選択透過性を付与することができる。
【０２４６】
波長３６０ｎｍ未満の紫外線を吸収する作用が高い紫外線吸収剤としては、例えば、ベンゾフェノン系紫外線吸収剤、シュウ酸アニリド系紫外線吸収剤、ヒドロキシフェニルトリアジン系紫外線吸収剤、無機系紫外線吸収剤などが使用できる。無機系紫外線吸収剤としては、例えば、酸化亜鉛、酸化チタン、酸化セリウム、酸化ジルコニウム、マイカ、カオリン、セリサイト等の粒子が使用できる。上記紫外線吸収剤を選択すると、眼に有害な光を吸収することができ、近視の進行抑制に有用な光を透過させることができる。なかでも、ベンゾフェノン系紫外線吸収剤、シュウ酸アニリド系紫外線吸収剤、ヒドロキシフェニルトリアジン系紫外線吸収剤は、波長３６０ｎｍ未満の紫外線を効率よく吸収することができるので好ましい。
【０２４７】
図５は、シュウ酸アニリド系紫外線吸収剤およびヒドロキシフェニルトリアジン系紫外線吸収剤と、紫外線吸収剤として広く用いられるベンゾトリアゾール系紫外線吸収剤の透過スペクトルである。図５に示す透過スペクトルは下記条件で測定した。
セル長：１０ｍｍ
溶媒  ：シクロヘキサノン
濃度  ：１０ｍｇ／１Ｌ
図５に示すように、シュウ酸アニリド系紫外線吸収剤およびヒドロキシフェニルトリアジン系紫外線吸収剤は、紫外線吸収剤として広く用いられるベンゾトリアゾール系紫外線吸収剤に比べてより短波長側の透過率が低くなっており、波長３６０ｎｍ未満の紫外線を吸収する作用が高いことが確認できる。
【０２４８】
図６は、ヒドロキシフェニルトリアジン系紫外線吸収剤を０．２質量％、若しくはベンゾトリアゾール系紫外線吸収剤を５質量％添加したＰＶＢ層（厚さ０．７６ｍｍ）の透過スペクトルである。図６に示すように、ヒドロキシフェニルトリアジン系紫外線吸収剤を添加したＰＶＢ層は、紫外線吸収剤として広く用いられるベンゾトリアゾール系紫外線吸収剤を添加したＰＶＢ層に比べて、波長３６０ｎｍ以上の紫外光の透過率が高くなっており、特定波長選択透過性が発揮されていることが確認できる。
【０２４９】
接着層に対する紫外線吸収剤の添加量は、接着層の厚さにもよるが、０．１〜１０質量％が望ましい。添加量が０．１〜１０質量％の場合は、有用な光を透過し、有害な光を吸収することが可能である。０．１質量％以下であると、有害な光を十分に吸収することができず、１０質量％より多い場合は、接着層よりブリードアウトし、接着不良となる恐れがある。これらは、１種を用いてもよく、また、２種以上を併用することも可能である。
【０２５０】
図３に示す合わせガラス３０の場合、上記の紫外線吸収剤は、第１接着層３３および第２接着層３４のうち、いずれかのみに添加してもよく、両方に添加してもよい。第１接着層および第２接着層の両方に上記の紫外線吸収剤を添加した場合、第１接着層３３と第２接着層３４の構成材料との共通化を図ることができ、管理コストや製造コストを低減することができる。
【０２５１】
また、本発明の合わせガラスは、上記以外の構成要素を波長選択透過性とすることにより、合わせガラスの波長選択透過性を達成してもよい、図３に示す合わせガラス３０の場合、光方向転換シート３５を波長選択透過性とすることにより、合わせガラス３０の波長選択透過性を達成してもよい。
【０２５２】
赤外線遮蔽粉末としてＩＴＯ微粒子を接着層に配合する場合、単板ガラスの第１態様で示した特定組成の波長選択透過性ガラスを用いて合わせガラスを形成してもよく、単板ガラスの第２態様で示したガラス板および波長選択透過性膜の組合せを用いて合わせガラスを形成してもよく、接着層に赤外線遮蔽粉末と紫外線吸収剤とを添加してもよい。
【０２５３】
本発明の波長選択透過性ガラス物品の第３形態は複層ガラスである。本発明における複層ガラスは、間隔をあけて配置された複数枚のガラス板を有する。
本発明の波長選択透過性ガラス物品の第３形態の複層ガラス（以下、本明細書において、本発明の複層ガラスと記載する。）は、後述する条件を満たす波長選択透過性複層ガラスである。
【０２５４】
本発明の複層ガラスは、光透過率Ｔ315nm超400nm以下が板厚６ｍｍ換算で３％以上であり、５％以上であることがより好ましく、１０％以上であることがより好ましく、２０％以上であることがさらに好ましく、３０％以上であることがよりさらに好ましく、４０％以上であることが特に好ましい。
【０２５５】
本発明の複層ガラスは、光透過率Ｔ315nm以下が板厚６ｍｍ換算で６０％以下であり、４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０２５６】
本発明の複層ガラスは、日射透過率が６５％以下である。
【０２５７】
本発明の複層ガラスは、日射熱取得率が０．７０以下である。
【０２５８】
本発明の複層ガラスは、光透過率Ｔ360-400nmが３％以上であることが好ましく、５％以上であることがより好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０２５９】
本発明の複層ガラスは、光透過率Ｔ400-760nmが１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０２６０】
本発明の複層ガラスは、日射熱取得率が０．７０以下であることが好ましく、０．６０以下であることがより好ましく、０．５０以下であることが特に好ましい。
【０２６１】
図４は、本発明の複層ガラスの一構成例の断面図である。
図４に示す複層ガラス４０において、２枚のガラス板４１、４２がスペーサー４３を介して対向するように配置されている。図４に示す複層ガラス４０は、２枚のガラス板４１、４２、およびスペーサー４３により画定されるガス層４４を有している。
【０２６２】
以下、複層ガラスの構成について具体的に説明する。
＜ガラス板＞
複層ガラスを構成するガラス板４１、４２としては特に限定されるものではなく、公知の各種ガラス板を用いることができる。具体的には例えばフロート板ガラス、磨き板ガラス、型板ガラス、網入板ガラス、線入板ガラス、熱線吸収板ガラス、それらを用いた合わせガラス、強化ガラス（風冷強化ガラス、化学強化ガラス）等が挙げられる。
【０２６３】
また、ガラス板４１、４２の材質についても特に限定されるものではなく、例えば、ソーダライムガラス、無アルカリガラス等の各種ガラスを用いることができる。
【０２６４】
ガラス板４１、４２の厚さについても特に限定されるものではなく、複層ガラスに要求される強度、サイズ、断熱性能等に応じて選択することができるが、１ｍｍ〜１０ｍｍとすることが好ましい。
【０２６５】
上記の様に複層ガラスは複数枚のガラス板から構成されるが、各ガラス板の厚さは同じであっても良く、異なる厚さのガラス板を組み合わせて用いても良い。
【０２６６】
＜ガス層＞
ガス層４４は、ガラス板間に設けられた層（空間）であり、特に別途ガスによる置換を行わずに空気層とすることもできる。また、各種ガスにより置換した層、例えばＡｒ、Ｋｒ等の断熱性ガスにより置換した断熱性ガス層とすることができ、または、減圧した減圧層とすることもできる。
【０２６７】
断熱性ガスにより置換した断熱性ガス層、または、減圧した減圧層の場合、ガラス板間の伝熱を抑制することができ、複層ガラスの断熱性能を高めることができるためより好ましい。
【０２６８】
ガス層４４の厚さ（幅）は特に限定されるものではなく、要求される複層ガラス全体の厚さ、断熱性能等に応じて選択することができる。具体的には例えば、２ｍｍ〜２０ｍｍであることが好ましく、３ｍｍ〜１６ｍｍであることがより好ましい。
【０２６９】
なお、ここでいうガス層４４の厚さとは、ガラス板４１、４２の内側主面にＬｏｗ−Ｅ膜や波長選択透過性膜等が設けられている場合は、該膜または反射防止面の表面からの距離を意味する。
＜スペーサー＞
スペーサー４３については特に限定されるものではなく、ガラス板間を所定の間隔に保持し、封止できるものであればよい。具体的には例えば樹脂やガラス、金属により構成することができる。また、ガス層４４側のガラス板４１、４２の主面において結露しないように、ガス層４４内の湿度を低減するため乾燥剤をスペーサー内に配置することもできる。
【０２７０】
本発明の複層ガラスの第１態様は、複層ガラスを構成するガラス板のうち少なくとも１つが、光透過率Ｔ315nm超400nm以下が板厚６ｍｍ換算で３％以上、光透過率Ｔ315nm以下が板厚６ｍｍ換算で６０％以下の波長選択透過性ガラス３であり、複層ガラスを構成するいずれか１つのガラス板のいずれか１つの主面にＬｏｗ−Ｅ膜が設けられている。Ｌｏｗ−Ｅ膜については、本発明の単板ガラスの第１態様について記載したのと同様である。
【０２７１】
複層ガラスの第１態様において、Ｌｏｗ−Ｅ膜は、波長選択透過性ガラス３以外のガラス板の主面に設けることが好ましい。
【０２７２】
Ｌｏｗ−Ｅ膜を設ける主面については特に限定されるものではないが、Ｌｏｗ−Ｅ膜は一般的に耐擦傷性能が弱く傷つきやすいこと、そして耐湿性能が低く大気中の水分により膜が腐食する可能性があることから、外気や傷の原因となる埃等と接触する機会を低減するため、複層ガラスを構成するガラス板が対向する面、すなわち、封止される領域内（ガス層４４内）に設けることが好ましい。例えば、図４の複層ガラス４０の場合、ガラス板４１のガス層４４に面する側の主面、またはガラス板４２のガス層４４に面する側の主面設けることが好ましい。この点については、後述する複層ガラスの第２態様についても同様である。
【０２７３】
複層ガラスの第１態様において、複数のガラス板のうちいずれか１つが波長選択透過性ガラス３であってもよく、２つ以上のガラス板が波長選択透過性ガラス３であってもよい。
【０２７４】
複層ガラスの第１態様において、波長選択透過性ガラス３は光透過率Ｔ315nm超400nm以下が板厚６ｍｍ換算で５％以上であることが好ましく、１０％以上であることがより好ましく、２０％以上であることがさらに好ましく、３０％以上であることがよりさらに好ましく、４０％以上であることが特に好ましい。
【０２７５】
複層ガラスの第１態様において、波長選択透過性ガラス３は光透過率Ｔ315nm以下が板厚６ｍｍ換算で４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０２７６】
複層ガラスの第１態様において、波長選択透過性ガラス３は光透過率Ｔ360-400nmが板厚６ｍｍ換算で３％以上であることが好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０２７７】
複層ガラスの第１態様において、波長選択透過性ガラス３は光透過率Ｔ400-760nmが板厚６ｍｍ換算で１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０２７８】
複層ガラスの第１態様において、波長選択透過性ガラス３はＡ光源を用いて測定した主波長Ｄｗが板厚６ｍｍ換算で３８０〜７００ｎｍであることが好ましい。
【０２７９】
複層ガラスの第１態様における波長選択透過性ガラス３としては、単板ガラスの第１態様で示したガラス板を用いることができる。
【０２８０】
本発明の複層ガラスの第２態様は、複数のガラス板のうち少なくとも１つが、ガラス板と、該ガラス板の主面に設けられた膜とを含み、光透過率Ｔ315nm超400nm以下が３％以上、光透過率Ｔ315nm以下が６０％以下の波長選択透過性ガラス４であり、複層ガラスを構成するいずれか１つのガラス板のいずれか１つの主面にＬｏｗ−Ｅ膜が設けられている。Ｌｏｗ−Ｅ膜については、本発明の単板ガラスの第１態様について記載したのと同様である。
【０２８１】
複層ガラスの第２態様において、Ｌｏｗ−Ｅ膜は、波長選択透過性ガラス４以外のガラス板の主面に設けることが好ましい。
【０２８２】
複層ガラスの第２態様において、複数のガラス板のうちいずれか１つが波長選択透過性ガラス４であってもよく、２つ以上のガラス板が波長選択透過性ガラス４であってもよい。
【０２８３】
複層ガラスの第２態様において、波長選択透過性ガラス４は光透過率Ｔ315nm超400nm以下が５％以上であることが好ましく、１０％以上であることがより好ましく、２０％以上であることがさらに好ましく、３０％以上であることがよりさらに好ましく、４０％以上であることが特に好ましい。
【０２８４】
複層ガラスの第２態様において、波長選択透過性ガラス４は光透過率Ｔ315nm以下が４５％以下であることが好ましく、３０％以下であることがより好ましく、１５％以下であることがさらに好ましく、５％以下であることが特に好ましく、１％以下であることが一層好ましく、０．８％以下であることが最も好ましい。
【０２８５】
複層ガラスの第２態様において、波長選択透過性ガラス４は光透過率Ｔ360-400nmが３％以上であることが好ましく、１０％以上であることがより好ましく、２０％以上であることがより好ましく、３０％以上であることがより好ましく、４０％以上であることがより好ましく、６０％以上であることがより好ましく、８０％以上であることが特に好ましい。
【０２８６】
複層ガラスの第２態様において、波長選択透過性ガラス４は光透過率Ｔ400-760nmが１％以上であることが好ましく、１０％以上であることがより好ましく、２０％以上であることがより好ましく、４０％以上であることがより好ましく、６０％以上であることがより好ましく、８０％以上であることがより好ましく、９０％以上であることが特に好ましい。
【０２８７】
複層ガラスの第２態様において、波長選択透過性ガラス４は波長３８０ｎｍの光の透過率が６０％以上であることが好ましく、８０％以上であることがより好ましくい。
【０２８８】
複層ガラスの第２態様において、波長選択透過性ガラス４は波長３５０ｎｍの光の透過率が３０％以下であることが好ましく、２０％以下であることがより好ましく、１０％以下であることがより好ましい。
【０２８９】
複層ガラスの第２態様において、波長選択透過性ガラス４は波長３１５ｎｍの光の透過率が１０％以下であることが好ましく、５％以下であることがより好ましく、１％以下であることが特に好ましい。
【０２９０】
複層ガラスの第２態様における波長選択透過性ガラス２としては、単板ガラスの第２態様で示したガラス板および波長選択透過性膜の組合せを用いることができる。
【実施例】
【０２９１】
以下、実施例を用いて本発明をさらに説明する。
【０２９２】
（実施例１−１〜１−２９）
実施例１−１〜１−２９では、本発明の合わせガラスの第１態様に用いる波長選択透過性ガラス１を以下に示す手順で作製した。
【０２９３】
下記表１〜表６に示すガラス組成となるように、酸化物等の一般的に使用されるガラス原料を適宜選択し、混合物を白金るつぼに入れ、１６００℃の抵抗加熱式電気炉に投入し、３時間溶融し、脱泡、均質化した後、型材に流し込み、ガラス転移点から約３０℃高い温度にて１時間以上保持した後、毎分０．３〜１℃の冷却速度にて室温まで徐冷し、実施例１−１〜１−２９の板状のガラスサンプル（板厚６ｍｍ）を作製した。
【０２９４】
得られたガラスサンプルについて、分光光度計により測定したガラスサンプルのスペクトル曲線から下式（１）を用いてＦｅ−Ｒｅｄｏｘを算出した。
Ｆｅ−Ｒｅｄｏｘ（％）＝−ｌｏｇe（Ｔ1000nm／９１．４）／（Ｆｅ2Ｏ3量×ｔ×２０．７９）×１００  ・・・（１）。
ただし、
Ｔ1000nmは、分光光度計（Ｐｅｒｋｉｎ  Ｅｌｍｅｒ社製、Ｌａｍｂｄａ９５０）により測定した波長１０００ｎｍの透過率（％）であり、
ｔは、ガラスサンプルの厚さ（ｃｍ）であり、
Ｆｅ2Ｏ3量は、蛍光Ｘ線測定によって求めた、Ｆｅ2Ｏ3換算の全鉄含有量（％＝質量百分率）である。
また、波長３１５ｎｍ超４００ｎｍ以下の光透過率Ｔ315nm超400nm以下、波長３６０〜４００ｎｍの光透過率Ｔ360-400nm、波長３１５ｎｍ以下の光透過率Ｔ315nm以下、波長４００〜７６０ｎｍの光透過率Ｔ400-760nm、主波長Ｄｗについては分光光度計（Ｐｅｒｋｉｎ  Ｅｌｍｅｒ社製、Ｌａｍｂｄａ９５０）を用いて測定した。結果を表１〜表６に示した。
【表１】
2020121889.tif 000010
【０２９５】
【表２】
2020121889.tif 000011
【０２９６】
【表３】
2020121889.tif 000012
【０２９７】
【表４】
2020121889.tif 000013
【０２９８】
【表５】
2020121889.tif 000014
【０２９９】
【表６】
2020121889.tif 000015
【０３００】
実施例１−１〜１−２９のガラスは、いずれも波長３１５ｎｍ超４００ｎｍ以下の光透過率Ｔ315nm超400nm以下が３％以上、かつ波長３１５ｎｍ以下の光透過率Ｔ315nm以下が６０％以下であった。本発明の合わせガラスの第１態様の波長選択透過性ガラス１として、実施例１−１〜１−１８のガラスを用いた場合、単板の光透過率Ｔ315nm超400nm以下が３％以上となり、光透過率Ｔ315nm以下が６０％以下となると考えられる。
【０３０１】
（実施例１Ａ）
旭硝子株式会社製の熱線反射膜付きガラス「商品名：サンカットΣクリア」の素板を上記実施例１−２２の組成のガラスに変えて実施例１Ａを作成した。ガラスの厚さは６ｍｍとした。実施例１Ａのガラス物品は、熱線遮蔽膜を有し、近視の進行抑制に有用な波長選択透過性を有する。
【０３０２】
（比較例１Ｂ）
上記実施例１−２２の組成からなる厚さ６ｍｍのガラス板を比較例１Ｂとした。比較例１Ｂのガラス物品は、熱線遮蔽膜を有さず、近視の進行抑制に有用な波長選択透過性を有する。
【０３０３】
（比較例１Ｃ）
旭硝子株式会社製の熱線反射膜付きガラス「商品名：サンカットΣクリア」を比較例１Ｃとした。ガラスは厚さ６ｍｍのソーダライムガラス板（旭硝子株式会社製、商品名：透明フロート板ガラス）である。比較例１Ｃのガラス物品は、熱線遮蔽膜を有し、近視の進行抑制に有用な波長選択透過性を有さない。
【０３０４】
（比較例１Ｄ）
厚さ６ｍｍのソーダライムガラス板（旭硝子株式会社製、商品名：透明フロート板ガラス）を比較例１Ｄとした。比較例１Ｄは、遮熱性、近視の進行抑制に有用な波長選択透過性をともに有さない。
【０３０５】
上記の実施例１Ａ、比較例１Ｂ、比較例１Ｃ、比較例１Ｄのガラス物品についてＪＩＳ  Ｒ３１０６−１９９８を準用して分光透過率を測定した。波長３００〜４００ｎｍにおける透過スペクトルを図７に示す。
波長３１５ｎｍ超４００ｎｍ以下の光透過率Ｔ315nm超400nm以下、波長３１５ｎｍ以下の光透過率Ｔ315nm以下、波長３６０〜４００ｎｍの光透過率Ｔ360-400nm、波長４００〜７６０ｎｍの光透過率Ｔ400-760nm、波長３８０ｎｍの光の透過率Ｔ380nm、波長３５０ｎｍの光の透過率Ｔ350nm、日射透過率（％）および日射熱取得率（η値）を表７に示す。
【０３０６】
【表７】
2020121889.tif 000016
【０３０７】
実施例１Ａのガラスは、目に有害な短波長の光の透過率（T350nm）を抑えつつ近視の進行抑制に有用な光（T380nm）を透過させ、加えて日射の透過と日射熱の取得を抑制し遮熱効果を備えていることがわかる。一方、比較例１Ｂのガラスは目に有害な短波長の光の透過率（T350nm）を抑えつつ近視の進行抑制に有用な光（T380nm）を透過させることができるが、日射透過率および日射熱取得率が高く遮熱性に乏しい。比較例１Ｃのガラスは一定の遮熱効果を有しているものの、目に有害な短波長の光の透過率（T350nm）が高い。また、比較例１Ｄのガラスは遮熱性に乏しく、かつ目に有害な短波長の光の透過率（T350nm）が高い。
【０３０８】
（実施例２−１〜２−５）
実施例２−１〜２−５では、本発明の合わせガラスの第２態様に用いる波長選択透過性ガラス２を以下に示す手順で作製した。
［実施例２−１］
厚さ２ｍｍのアルカリアルミノシリケートガラス板（旭硝子株式会社製、商品名：Ｄｒａｇｏｎｔｒａｉｌ）上に、スパッタ法により、第１の層〜第４の層からなる、合計４層からなる積層膜を形成した。この積層膜は、特定短波長光反射成分からなる。
【０３０９】
積層膜は、ガラス板に近い側から、以下の層構成とした：
第１の層：Ｎｂ2Ｏ5層、厚さ２９．０ｎｍ、
第２の層：ＳｉＯ2層、厚さ２２．３ｎｍ、
第３の層：Ｎｂ2Ｏ5層、厚さ１０２．１ｎｍ、
第４の層：ＳｉＯ2層、厚さ９６．１ｎｍ。
【０３１０】
第１および第３の層は、ターゲットとしてＮｂＯXターゲット（ｘ＜２）を使用し、Ａｒ＋Ｏ2雰囲気（酸素８ｖｏｌ％）下でのスパッタ法により成膜した。スパッタ圧力は、０．３７Ｐａとした。
【０３１１】
第２および第４の層は、ターゲットとしてＳｉターゲットを使用し、Ａｒ＋Ｏ2雰囲気（酸素６０ｖｏｌ％）下でのスパッタ法により成膜した。スパッタ圧力は、０．１７Ｐａとした。
【０３１２】
次いで裏面にも同様のＮｂ2Ｏ5、ＳｉＯ2膜を形成して波長選択透過性ガラス物品を得る。得られたガラス物品についてＪＩＳ  Ｒ３１０６−１９９８を準用して分光透過率を測定した。波長３００〜４００ｎｍにおける透過スペクトルを図８に示す。
【０３１３】
また、波長３１５ｎｍ超４００ｎｍ以下の光透過率Ｔ315nm超400nm以下、波長３１５ｎｍ以下の光透過率Ｔ315nm以下、波長３６０〜４００ｎｍの光透過率Ｔ360-400nm、波長４００〜７６０ｎｍの光透過率Ｔ400-760nm、波長３８０ｎｍの光の透過率Ｔ380nm、波長３５０ｎｍの光の透過率Ｔ350nm、波長３１５ｎｍの光の透過率Ｔ315nmをまとめて表８に示す。またガラス板の波長３５０ｎｍの光の透過率を表８に示す。
【０３１４】
［実施例２−２］
実施例２−１と同様にして、厚さ２ｍｍのアルカリアルミノシリケートガラス板（旭硝子株式会社製、商品名：Ｄｒａｇｏｎｔｒａｉｌ）上に、スパッタリング法により、第１の層〜第８の層からなる、合計８層からなる積層膜を形成した。この積層膜は特定短波長光反射成分からなる。
【０３１５】
積層膜は、ガラス板に近い側から、以下の層構成とした：
第１の層：Ｎｂ2Ｏ5層、厚さ０．６ｎｍ、
第２の層：ＳｉＯ2層、厚さ８７．２ｎｍ、
第３の層：Ｎｂ2Ｏ5層、厚さ１３．８ｎｍ、
第４の層：ＳｉＯ2層、厚さ４５．６ｎｍ、
第５の層：Ｎｂ2Ｏ5層、厚さ３４．１ｎｍ、
第６の層：ＳｉＯ2層、厚さ２３．４ｎｍ、
第７の層：Ｎｂ2Ｏ5層、厚さ３１．０ｎｍ、
第８の層：ＳｉＯ2層、厚さ９８．１ｎｍ。
【０３１６】
次いで裏面にもＮｂ2Ｏ5、ＳｉＯ2膜を形成して波長選択透過性ガラス物品を得た。裏面の積層膜は、ガラス板に近い側から以下の層構成とした：
第１の層：Ｎｂ2Ｏ5層、厚さ６．６ｎｍ、
第２の層：ＳｉＯ2層、厚さ７９．０ｎｍ、
第３の層：Ｎｂ2Ｏ5層、厚さ２０．０ｎｍ、
第４の層：ＳｉＯ2層、厚さ３８．６ｎｍ、
第５の層：Ｎｂ2Ｏ5層、厚さ３９．１ｎｍ、
第６の層：ＳｉＯ2層、厚さ２０．４ｎｍ、
第７の層：Ｎｂ2Ｏ5層、厚さ３５．０ｎｍ、
第８の層：ＳｉＯ2層、厚さ１０１．０ｎｍ。
【０３１７】
両面に積層膜を形成したガラス物品の波長３００ｎｍ〜４００ｎｍにおける透過スペクトルを図９に示す。また、実施例２−１と同様にして透過率を表８に示す。
【０３１８】
［実施例２−３］
アルコール溶剤（日本アルコール販売株式会社製、商品名：ソルミックスＡＰ−１）の５０ｇ、テトラメトキシシランの１２ｇ、３−グリシドキシプロピルトリメトキシシランの３．８ｇ、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンの１０ｇ、酢酸の１１ｇ、イオン交換水の１１ｇを混合してコート液を得た。
【０３１９】
このコート液は特定短波長光吸収成分として２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンを含み、マトリクス成分としてテトラメトキシシランおよび３−グリシドキシプロピルトリメトキシシランを含む。
【０３２０】
厚さ２ｍｍのソーダライムガラス板（旭硝子株式会社製、商品名：透明フロート板ガラス）上に前記のコート液をアプリケータで塗布し、１５０℃で３０分乾燥して波長選択透過性ガラス物品を得た。その透過スペクトルを図１０中のａに示す。また、実施例２−１と同様にして透過率を表８に示す。なお、図１０中の破線ｂは、前述の膜を形成していない厚さ２ｍｍソーダライムガラス板（参考例）の透過スペクトルである。
【０３２１】
［実施例２−４］
厚さ０．５ｍｍのアルカリアルミノシリケートガラス板（旭硝子株式会社製、商品名：Ｄｒａｇｏｎｔｒａｉｌ）を用いた他は実施例２−３と同様にして波長選択透過性ガラス物品を得た。その透過スペクトルを図１１中のａに示す。また、実施例２−１と同様にして透過率を表７に示す。なお、図１１中の破線ｂは、前述の膜を形成していない厚さ０．５ｍｍのアルカリアルミノシリケートガラス板（参考例）の透過スペクトルである。
【０３２２】
［実施例２−５］
酢酸ブチル（純正化学株式会社製）５４．６ｇ、マトリクス成分としてシリコン・アクリル樹脂溶液４５．４ｇ、［（４−メトキシフェニル）−メチレン］−プロパンジオイックアシッドジメチルエステル０．０２ｇを混合してコート液を得た。
【０３２３】
このコート液は特定短波長光吸収成分として［（４−メトキシフェニル）−メチレン］−プロパンジオイックアシッドジメチルエステル（クラリアントジャパン製、商品名：ＰＲ２５）を含み、マトリクス成分としてシリコン・アクリル系樹脂（ＤＩＣ株式会社製：ＢＺ−１１６０）を含む。
【０３２４】
厚さ２ｍｍのソーダライムガラス板（旭硝子株式会社製、商品名：透明フロート板ガラス）上に前記のコート液をアプリケータで塗布し、１００℃で３０分乾燥して６μｍの波長選択透過性ガラス物品を得た。
【０３２５】
その透過スペクトルを図１２中のａに示す。また、実施例２−１と同様にして透過率を表８に示す。なお、図１２中の破線ｂは、前述の膜を形成していない厚さ２ｍｍソーダライムガラス板（参考例）の透過スペクトルである。
【０３２６】
【表８】
2020121889.tif 000017
【０３２７】
表８および図８〜１２に示すように、実施例２−１〜実施例２−５の波長選択透過性ガラス物品は、波長３１５ｎｍ超４００ｎｍ以下の光透過率Ｔ315nm超400nm以下が３％以上、且つ波長３１５ｎｍ以下の光透過率Ｔ315nm以下が６０％以下であった。本発明の合わせガラスの第２態様の波長選択透過性ガラス２として、実施例２−１〜２−５のガラス物品を用いた場合、合わせガラスの光透過率Ｔ315nm超400nm以下が３％以上となり、光透過率Ｔ315nm以下が６０％以下となると考えられる。
【０３２８】
（例３−１〜３−４）
例３−１〜３−４では、光方向転換シートを有する本発明の波長選択透過性合わせガラスを以下に示す手順で作製した。例３−１、例３−４は実施例であり、例３−２、例３−３は比較例である。
[例３−１（実施例）]
実施例２−５で作製した第１のガラス板および第２のガラス板として型板ガラスを用いて、室外から室内側に向けて、第１のガラス板、第１接着層としてのポリビニルブチラール（以下、ＰＶＢ、厚さ０．７６ｍｍ）、光方向転換シート、第２接着層としてのＰＶＢ（厚さ０．７６ｍｍ）、第２のガラス板を順に積層し、積層体を仮圧着させた後、オートクレーブを用いて真空加熱圧着を行い、例３−１の合わせガラスを得た。
【０３２９】
［例３−２、３−３（比較例）］
厚さ２ｍｍのソーダライムガラス板（旭硝子株式会社製、商品名：透明フロート板ガラス）を第１のガラス板、第２のガラス板として型板ガラスを用い、室外から室内側に向けて、第１のガラス板、第１接着層としてベンゾトリアゾール系紫外線吸収剤を含有するＰＶＢ（厚さ０．７６ｍｍ）、光方向転換シート、第２接着層としてベンゾトリアゾール系紫外線吸収剤を含有するＰＶＢ（厚さ０．７６ｍｍ）、第２のガラス板を順に積層し、例３−１と同様の方法で圧着して例３−２の合わせガラスを得た。
【０３３０】
厚さ２ｍｍのソーダライムガラス板（旭硝子株式会社製、商品名：透明フロート板ガラス）を第１のガラス板、第２のガラス板として実施例２−５で作製したガラス板を用型板ガラス、室外から室内側に向けて、第１のガラス板、接着層としてＰＶＢ（厚さ０．７６ｍｍ）、第２のガラス板を順に積層し、例３−１と同様の方法で圧着して例３−３の合わせガラスを得た。
【０３３１】
[例３−４（実施例）]
厚さ２ｍｍのソーダライムガラス板（旭硝子株式会社製、商品名：透明フロート板ガラス）を第１のガラス板、第２のガラス板として型板ガラスを用い、室外から室内側に向けて、第１のガラス板、第１接着層として波長選択透過性接着層である、ヒドロキシトリアジン系紫外線吸収剤を０．２質量％含有するＰＶＢ（厚さ０．７６ｍｍ）、光方向転換シート、第２接着層としてＰＶＢ（厚さ０．７６ｍｍ）、第２のガラス板を順に積層し、例３−１と同様の方法で圧着して例３−４の合わせガラスを得た。
【０３３２】
例３−１，３−２，３−３，３−４の透過スペクトルを図１３に示す。また、各波長域での光の透過率を表９に示す。なお、図１３の曲線ａは例３−１を、曲線ｂは例３−２を、曲線ｃは例３−３を、曲線ｄは例３−４を表す。
【０３３３】
【表９】
2020121889.tif 000018
【０３３４】
（配光分布特性評価）
例３−１，３−２，３−３，３−４について、合わせガラスの垂直方向に対して、入射光を０°の角度で入射し、合わせガラスを透過した透過光を基板垂直方向に対して０〜−９０°の角度で検出位置を変え、角度ごとの透過率の値を計測する。前記透過率は、可視光の代表として波長５５５ｎｍの光を、前記特定波長光の代表として波長３８０ｎｍの光の値を測定する。
角度を変えて透過率を測定した結果を配光分布特性として図１４（例３−１）、図１５（例３−２）、図１６（例３−３）および図１７（例３−４）、に示す。図１４〜１７において、破線は波長５５５ｎｍの光の透過率を示し、実線は波長３８０ｎｍの光の透過率を示す。
【０３３５】
例３−１、３−４の波長選択透過性合わせガラスは、波長５５５ｎｍの光、波長３８０ｎｍの光ともに拡散しているのに対し、例３−２の合わせガラスは、波長５５５ｎｍの光は拡散するが、波長３８０ｎｍの光は拡散していないことが分かる。例３−３の合わせガラスは、波長５５５ｎｍの光、波長３８０ｎｍの光ともに入射方向に対し直線的には透過するが、その他の方向には光が拡散しないことが分かる。
【０３３６】
（例４−１：実施例）
例４−１では、本発明の複層ガラスを以下に示す手順で作製した。厚さ３ｍｍのソーダライムガラス板（旭硝子株式会社製、商品名：透明フロート板ガラス）上に、スパッタリング法により、合計７層からなる下記の積層膜を形成した。この積層膜は特定短波長光反射成分からなる。
【０３３７】
積層膜は、ガラス板に近い側から、以下の層構成とした。下記の第１ＡＺＯ層、第２ＡＺＯ層および第３ＡＺＯ層において、酸化アルミニウムと酸化亜鉛の質量比は５：９５である。
第１誘電体層（第１ＡＺＯ層）：４５ｎｍ
第１Ａｇ含有層（第１Ａｇ層）：１４ｎｍ
第１バリア層（第１酸化チタン層）：３ｎｍ
第２誘電体層（第２ＡＺＯ層）：７５ｎｍ
第２Ａｇ含有層（第１Ａｇ層）：１２ｎｍ
第２バリア層（第２酸化チタン層）：３ｎｍ
第３誘電体層（第３ＡＺＯ層）：２４ｎｍ
【０３３８】
上記の積層膜付きガラス板を用いて複層ガラスを得た。複層ガラスのもう一方のガラスとして厚さ３ｍｍのソーダライムガラス板（旭硝子株式会社製、商品名：透明フロート板ガラス）を用い、両ガラスの間隔を１２ｍｍ開け、ガラス間のスペースは空気層とした。
【０３３９】
（例４−２：比較例）
例４−２は、熱線遮蔽膜を有し、近視の進行抑制に有用な波長選択透過性を有しない比較例の複層ガラスである。ここでは、旭硝子株式会社製のＬｏｗ−Ｅ膜付き複層ガラスであるサンバランスピュアクリア（商品名）を用いた。
【０３４０】
例４−２の複層ガラスは、厚さ３ｍｍのソーダライムガラス板（旭硝子株式会社製、商品名：透明フロート板ガラス）２枚を用い、両ガラスの間隔を１２ｍｍ開け、ガラス間のスペースは空気層とした。
【０３４１】
（例４−３：比較例）
例４−３は、遮熱性、近視の進行抑制に有用な波長選択透過性をともに有しない比較例である。ここでは、厚さ３ｍｍのソーダライムガラス板（旭硝子株式会社製、商品名：透明フロート板ガラス）２枚を用い、両ガラスの間隔を１２ｍｍ開け、ガラス間のスペースは空気層とすることにより複層ガラスとしたものである。
【０３４２】
例４−１、例４−２および例４−３の透過スペクトルを図１８に示す。また、各波長域での光の透過率を表１０に示す。
【０３４３】
【表１０】
2020121889.tif 000019
【０３４４】
例４−１（実施例）の複層ガラスは、目に有害な短波長の光の透過率（T350nm）を抑えつつ近視の進行抑制に有用な光（T380nm）を透過させ、加えて日射の透過と日射熱の取得を抑制し遮熱効果を備えていることがわかる。一方、例４−２（比較例）の複層ガラスは一定の遮熱効果を有しているものの、目に有害な短波長の光の透過率（T350nm）が高い。また、例４−３（比較例）の複層ガラスは遮熱性に乏しく、かつ目に有害な短波長の光の透過率（T350nm）が高い。
【符号の説明】
【０３４５】
１０  波長選択透過性ガラス物品（単板ガラス）
１１  ガラス板
１２  Ｌｏｗ−Ｅ膜
２０  波長選択透過性ガラス物品（単板ガラス）
２１  ガラス板
２２  Ｌｏｗ−Ｅ膜
２３  波長選択透過膜
３０  波長選択透過性ガラス物品（合わせガラス）
３１，３２  ガラス板
３３，３４  接着層
３５  光方向転換シート
４０  波長選択透過性ガラス物品（複層ガラス）
４１，４２  ガラス板
４３  スペーサー
４４  ガス層  
【図１】
2020121889.tif 000024
【図２】
2020121889.tif 000025
【図３】
2020121889.tif 000026
【図４】
2020121889.tif 000027
【図５】
2020121889.tif 000028
【図６】
2020121889.tif 000029
【図７】
2020121889.tif 000030
【図８】
2020121889.tif 000031
【図９】
2020121889.tif 000032
【図１０】
2020121889.tif 000033
【図１１】
2020121889.tif 000034
【図１２】
2020121889.tif 000035
【図１３】
2020121889.tif 000036
【図１４】
2020121889.tif 000037
【図１５】
2020121889.tif 000038
【図１６】
2020121889.tif 000039
【図１７】
2020121889.tif 000040
【図１８】
2020121889.tif 000041